Brevet FR2907788A1 — publié le 20080502

UTILISATION COMME AGENT COMPATIBILISANT DE CHARGES MINERALES POUR MATERIAUX THERMOPLASTIQUES CHLORES D'UN POLYMERE PEIGNE AVEC AU MOINS UNE FONCTION GREFFEE OXYDE DE POLYALKYLENE La présente invention se rapporte au secteur des matériaux thermoplastiques chlorés et chargés au moyen d'une charge minérale, dont la compatibilité entre ladite charge et la résine thermoplastique chlorée est améliorée. 10 L'invention concerne tout d'abord l'utilisation comme agent compatibilisant, dans un procédé de fabrication d'une résine thermoplastique chlorée chargée par une matière minérale, d'un polymère peigne disposant d'au moins un monomère anionique à insaturation éthylénique sur lequel est greffée au moins une fonction oxyde de 15 polyalkylène. L'invention concerne aussi les matériaux thermoplastiques chlorés ainsi obtenus, qui présentent une compatibilité améliorée entre la charge et la résine thermoplastique chlorée et ce, tout en diminuant la quantité des agents compatibilisants tels que mis en 20 oeuvre dans les matériaux thermoplastiques chlorés et chargés de l'art antérieur, lesdits agents compatibilisants mis en oeuvre dans l'art antérieur étant essentiellement des acides gras, et plus particulièrement de l'acide stéarique ou ses sels. Les matériaux thermoplastiques chlorés et notamment ceux à base de PVC ont de 25 nombreuses applications comme la fabrication de tubes (adduction d'eau, assainissement, irrigation, gaines pour le passage des câbles) de matériaux de construction extérieurs et / ou intérieurs (profilés de fenêtres, volets, portes, bardages, faux plafonds) ou de pièces industrielles. Ils contiennent une charge minérale telle que le talc, l'alumine, le dioxyde de titane, l'oxyde de magnésium, le sulfate de baryum, 30 l'aluminium, la silice, le kaolin ou encore le carbonate de calcium naturel ou synthétique, charges qui sont indiquées dans le document JP 50-028105 décrivant des matériaux rigides obtenus à partir du mélange d'une ou plusieurs de ces charges avec du PVC. 2907788 2 Le carbonate de calcium constitue à l'égard des matériaux thermoplastiques chlorés et notamment du PVC une charge minérale privilégiée, puisqu'il permet d'améliorer certaines des propriétés physiques de ces matériaux PVC ainsi chargés, telles que décrites dans le document "The use of calcium carbonate to enhance the physical 5 properties of rigid vinyl products" (Society of Plastic Engineering, Conf., 12-14 octobre 1999) : amélioration de la rigidité, diminution du temps de refroidissement au cours de l'extrusion, ou encore réduction du dépôt en sortie de filière (communément désigné sous l'expression anglaise "die build-up"). Selon les connaissances de base de l'homme du métier, fabriquant de matériaux plastiques et notamment de matériaux thermoplastiques chlorés à base de PVC et chargés, la résine qui compose lesdits matériaux est un milieu hydrophobe dans lequel le carbonate de calcium se disperse mal : cela signifie que les grains de carbonate de calcium ne se répartissent pas de manière naturelle et homogène dans une résine thermoplastique chlorée et notamment à base de PVC, lorsqu'ils sont incorporés dans ladite résine. L'homme du métier sait donc que le carbonate de calcium, lorsqu'il n'est pas traité ou mis en oeuvre avec un agent compatibilisant, ne présente pas une bonne compatibilité avec les résines thermoplastiques chlorées. Cette mauvaise répartition ou ce mauvais état de dispersion ou encore cette mauvaise compatibilité se traduit pour le matériau thermoplastique chloré et chargé par des propriétés mécaniques amoindries (telle que notamment sa résistance à l'impact) et des propriétés optiques dégradées (telle que notamment sa brillance). Aussi, l'homme du métier a mis au point depuis de nombreuses années des méthodes de traitement du carbonate de calcium, en vue d'améliorer sa compatibilité avec des résines thermoplastiques en général, et des résines thermoplastiques chlorées telles que notamment le PVC. Historiquement, on a d'abord mis en évidence le rôle que peuvent jouer des acides gras comme agent c:ompatibilisant du carbonate de calcium. Ainsi, le document FR 1 047 087 décrit-il l'utilisation de substances pour enrober du carbonate de calcium, lesdites substances étant choisies parmi des acides gras, des alcools gras, des cires et des résines naturelles ou synthétiques ou encore des tensio-actifs. Ces substances 2907788 3 peuvent être mises en oeuvre pendant une étape de broyage (en milieu sec ou en milieu aqueux), de séchage, ou de sélection. Ce document met tout particulièrement en avant l'acide stéarique qui, utilisé sous forme de poudre sèche ou d'émulsion, permet de traiter le carbonate de calcium aux étapes précédemment mentionnées, améliorant ainsi 5 sa compatibilité avec les milieux hydrophobes dans lesquels il est susceptible d'être introduit, tels que des plastiques ou encore des peintures en phase solvant. On retrouve l'utilisation d'acides gras pour traiter du carbonate de calcium dans des documents plus récents. C'est le cas du document WO 00 / 20336 qui décrit le 10 traitement de carbonate de calcium par au moins un sel d'acide gras comportant de 10 à 24 atomes de carbone, et plus particulièrement par l'acide stéarique et son sel de calcium. C'est également le cas du document US 4 151 136 qui décrit le traitement de surface du carbonate de calcium par un acide ayant de 8 à 22 atomes de carbone, et préférentiellement par l'acide stéarique, la matière minérale ainsi traitée étant ensuite 15 encapsulée dans une matrice polymère. On a aussi développé d'autres agents compatibilisants, tels que des titanates, des aluminates, ou encore des composés sililés. 20 A ce titre, on peut citer le document CN 1 542 040 qui décrit l'utilisation de titanates, d'aluminates ou de silanes comme agents de traitement du carbonate de calcium, permettant d'introduire ledit carbonate dans une matrice polyéthylène. On parvient ainsi à fabriquer des tuyaux à base de polyéthylène chargé, dont la rigidité est améliorée. 25 On peut également citer le document FR 2 326 425 qui décrit la mise en oeuvre de composés organotitanates comme agents de traitement de matières inorganiques finement divisées, telles que notamment du carbonate de calcium. Ces composés améliorent la compatibilité des matières minérales avec les matériaux polymères dans 30 lesquels elles sont incorporées après avoir été traitées par lesdits composés organotitanates. On peut ainsi disperser des quantités plus importantes de matières inorganiques dans ces matériaux polymères, que dans le cas des mêmes matières minérales non traitées par ces composés à base d'organotitanates. 2907788 4 Il existe également des documents qui décrivent la mise en oeuvre de plusieurs traitements du carbonate de calcium, en vue de le rendre compatible avec différents matériaux thermoplastiques (tels que notamment des matériaux thermoplastiques chlorés). 5 Ainsi, le document WO 02 / 55596 révèle un traitement au moyen d'un polydialkysiloxane et d'un acide gras ayant au moins 10 atomes de carbone, cet acide étant préférentiellement l'acide stéarique. Le carbonate ainsi traité est rendu hydrophobe, ce qui facilite son incorporation dans des matériaux thermoplastiques, 10 telles que notamment des polyoléfines destinées à la fabrication de films respirables. Le document WO 04 / 09711 décrit la mise en oeuvre de 3 agents de traitement du carbonate de calcium : la silice, un acide gras tel que notamment la stéarine, et un composé silane. Le carbonate de calcium ainsi modifié est destiné à des applications 15 plastiques. Enfin, le document WO 01 / 32787 enseigne le traitement du carbonate de calcium au moyen d'acide stéarique et de distéarate de calcium, en vue d'introduire ledit carbonate dans des matières plastiques. 20 Cet état de la technique démontre le rôle prépondérant, aux yeux de l'homme du métier, des composés du type acide gras, et notamment de la stéarine et de ses sels, comme agent de traitement du carbonate de calcium afin de le rendre compatible avec les matériaux thermoplastiques dans lesquels il est destiné à être mis en oeuvre, et 25 notamment les résines thermoplastiques chlorées telles que le PVC. Or, la mise en oeuvre de ces produits n'est pas sans poser de graves problèmes à l'homme du métier. Tout d'abord, si on décide de traiter le carbonate de calcium au moyen de l'acide stéarique, le taux de conversion dudit acide en stéarate à la surface du carbonate de calcium dépend fortement de certains paramètres du procédé de traitement, qu'il est 30 2907788 5 très difficile de maîtriser précisément : notamment la température à laquelle est réalisé le traitement, et le débit d'acide stéarique. Ensuite, il faut savoir que l'homme du métier, au moment d'incorporer le carbonate de 5 calcium traité par l'acide stéarique ou ses sels dans la formulation PVC, ajoute dans ladite formulation une quantité supplémentaire de stéarine ; celle-ci joue dans la formulation le rôle de lubrifiant. On peut alors observer un phénomène de surlubrification. la stéarine ajoutée au moment de la formulation s'additionnant à l'acide stéarique ayant servi à traiter le carbonate de calcium. Les conséquences bien 10 connues de l'homme du métier sont un jaunissement des matériaux thermoplastiques obtenus, et des dépôts de stéarine qui exude en sortie de filière ("die build-up"). Enfin, il faut indiquer qu'au fil des années, l'homme du métier a cherché à fabriquer des carbonates de calcium de plus en plus fins (notamment à travers divers procédés de 15 broyage) développant des surfaces spécifiques de plus en plus importantes. Par voie de conséquence, la quantité d'acide stéarique ou de ses sels mise en oeuvre est de plus en plus élevée, en vue de recouvrir ou de traiter la totalité de la surface de ces carbonates de calcium affinés : ce facteur ne fait donc qu'amplifier les inconvénients précédemment énumérés, et rencontrés dans le cadre de l'utilisation de l'acide 20 stéarique et de ses sels pour traiter le carbonate de calcium. Aussi, il existe un véritable besoin pour trouver un agent de traitement efficace du carbonate de calcium, en vue de rendre celui-ci compatible avec les matériaux thermoplastiques chlorés auxquels il est destiné, et permettant de diminuer et même 25 d'éliminer complètement l'acide stéarique ou ses sels du procédé de traitement dudit carbonate de calcium. Poursuivant ses recherches dans cette voie, la Demanderesse a mis au point l'utilisation, comme agent compatibilisant d'une charge minérale, dans un procédé de 30 fabrication d'un matériau thermoplastique chloré contenant au moins une charge minérale, d'au moins un polymère caractérisé en ce qu'il est un polymère peigne contenant au moins une fonction oxyde de polyalkylène greffée sur au moins un monomère anionique à insaturation éthylénique. 2907788 6 Cette utilisation permet d'obtenir des charges minérales dont la compatibilité est améliorée avec les matériaux thermoplastiques chlorés dans lesquels elles sont incorporées et ce, tout en diminuant ou en éliminant parfois même la stéarine ou les sels de l'acide stéarique mis en oeuvre dans l'art antérieur. Une application particulière 5 de ces résultats, consiste à augmenter le taux de carbonate de calcium dans un matériau thermoplastique chloré et ce, en utilisant la même quantité d'acide stéarique ou de ses sels que dans l'art antérieur. Cette compatibilité améliorée en présence des polymères selon l'invention, se traduit 10 directement par l'obtention de propriétés de résistance à l'impact et de brillance améliorées pour le matériau final. En améliorant les propriétés précitées, l'utilisation des polymères selon la présente invention permet de diminuer la quantité de stéarine ou de ses sels mis en oeuvre, parfois même d'éliminer complètement le traitement par la stéarine ou ses sels. 15 La Demanderesse tient à souligner que l'obtention de propriétés mécaniques améliorées telles que la résistance à l'impact, et de propriétés optiques améliorées telle que la brillance, constituent bien une preuve directe d'une meilleure compatibilité de la 20 charge minérale avec le matériau thermoplastique (en général) dans lequel elle est mise en oeuvre. A cet égard, le document "Study on ground-calcium carbonate and wollastonite composite fillers filling properties and reinforcement mechanisms" (Zhongguo Fen1:i Jishu, 2002, 8 (1), pp. 1-5) souligne le lien direct entre une résistance à l'impact améliorée pour un matériaux PVC chargé par du carbonate de calcium, et un 25 meilleur état de dispersion dudit carbonate dans la présente résine PVC. De même, le document "Recycling of incompatible plastics with reactive compatibilizers" (Special Publication - Royal Society of Chemistry, 1997, 199 Chemical Aspects of Plastics Recycling, pp. 170-179) indique que les propriétés mécaniques et optiques d'un plastique chargé dépendent du choix de l'agent compatibilisant, et donc du bon état de 30 dispersion de la charge dans ledit plastique. Enfin, le document "Labor-saving method of testing the dispersibility of titanium dioxide Pigments" (FATIPEC Congress (1988), Vol. III(l9th), 307-19) relie directement l'état de dispersion de pigments à base de dioxyde de titane dans un film polymérique, avec la brillance dudit film. 2907788 7 Aussi, l'utilisation d'au moins un polymère caractérisé en ce qu'il est un polymère peigne contenant au moins une fonction oxyde de polyalkylène greffée sur au moins un monomère anionique à insaturation éthylénique, dans un procédé de fabrication d'un matériau thermoplastique chloré contenant au moins une charge minérale, permet 5 d'améliorer la compatibilité de ladite charge avec la résine thermoplastique chlorée et ce, tout en minimisant voire en éliminant la quantité d'acide stéarique ou de ses sels mise en oeuvre. Une application particulière de ces résultats, consiste à augmenter le taux de carbonate de calcium dans un matériau thermoplastique chloré et ce, en utilisant la même quantité d'acide stéarique ou de ses sels que dans l'art antérieur. 10 Sans vouloir être liée à une quelconque théorie, la Demanderesse est de l'avis que les polymères mis en oeuvre selon la présente invention favorisent la compatibilité du carbonate de calcium avec une résine thermoplastique chlorée, dans la mesure où la fonction oxyde de polyalkylène greffée présente une bonne affinité vis-à-vis de la 15 résine thermoplastique chlorée d'une part, alors que le squelette dudit polymère à base d'au moins un monomère anionique à insaturation éthylénique présente une bonne affinité vis-à-vis du carbonate de calcium d'autre part. La Demanderesse tient à souligner que de tels polymères sont déjà connus, mais 20 décrits dans des documents qui ne résolvent pas le même problème technique que celui visé par la présente invention, et pour des fonctions très différentes de celle qui fait l'objet de la présente invention. Ainsi, dans le domaine du papier, le document WO 2004 / 044022 décrit-il 25 l'utilisation, comme agent améliorant l'activation de l'azurage optique de papiers couchés, d'un copolymère hydrosoluble disposant d'au moins une fonction alkoxy ou hydroxy polyalkylène glycol greffée sur au moins un monomère insaturé éthylénique. On connaît aussi la Demande Brevet Française n 05 12797 non encore publiée à la 30 date de dépôt de la présente Demande, et qui décrit un procédé de fabrication de sauces de couchage papetières par introduction dans lesdites sauces d'au moins un polymère peigne obtenu par greffage d'au moins une fonction oxyde de polyalkylène sur la chaîne polymérique, ladite chaîne résultant de la polymérisation d'au moins un 2907788 8 monomère insaturé éthylénique ; on obtient alors des sauces de couchage ayant une viscosité BrookfieldTM et une rétention d'eau meilleures (plus élevées) qu'avec l'utilisation d'un agent épaississant rétenteur d'eau de l'art antérieur. Les 2 documents précités ne concernent en aucun cas le domaine des plastiques, pas plus que le 5 problème technique posé dans le cas de la présente invention. Dans le secteur du broyage des matières minérales, on connaît également le document WO 2004 / 041882 qui décrit la mise en oeuvre, comme agent d'aide au broyage, d'un copolymère faiblement ionique et hydrosoluble avec au moins un monomère anionique 10 à insaturation éthylénique, au moins un monomère à insaturation éthylénique non ionique, et au moins un monomère organofluoré ou organosililé. La fonction de ce copolymère, très différente de celle objet de la présente Demande, est celle de faciliter l'action mécanique de broyage, en vue d'obtenir des suspensions aqueuses de matières minérales affinées, de concentration en matière sèche pouvant être élevée, de viscosité 15 BrookfieldTM faible et stable dans le temps et ayant une surface pigmentaire dont la charge ionique., déterminée par titration ionique, est faible ; on parvient ainsi à minimiser la demande en agent polymère cationique lors de la fabrication du papier, ce qui constitue le problème technique de base du document WO 2004 / 041882, très éloigné du problème résolu dans la présente Demande. L'homme du métier ne tire 20 donc aucun enseignement de ce document, en vue de résoudre le problème technique visé par la présente Demande. Enfin, l'homme du métier connaît 2 documents qui résolvent des problèmes techniques différents de celui de la présente Demande, par usage de polymères dont les fonctions 25 sont différentes de celle remplie par les polymères de la présente Demande, mais où on retrouve l'utilisation de carbonate de calcium dans les plastiques. Aussi, l'homme du métier ne tire aucun enseignement de ces documents, en vue de résoudre le problème technique objet de la présente Demande. 30 Ainsi, l'homme du métier connaît le document WO 2004 / 041883 qui décrit l'utilisation d'un copolymère hydrosoluble et de préférence faiblement ionique, disposant d'au moins une fonction alkoxy ou hydroxy polyalkylène glycol greffée sur au moins un monomère insaturé éthylénique, comme agent améliorant la brillance du 2907788 9 produit final et notamment la brillance au niveau de la feuille de papier, quel que soit l'angle de vision, c'est-à-dire un angle compris entre 20 et 85 , et plus particulièrement entre 45 et 75 . Il s'agit donc d'un document essentiellement axé sur le papier. L'homme du métier ne trouve donc dans ce document aucun élément objectif 5 lui révélant ou lui suggérant que l'utilisation de tels copolymères permettrait de diminuer la quantité d'acide stéarique ou de ses sels, communément mis en oeuvre lorsqu'on introduit un carbonate de calcium dans un matériau thermoplastique chloré. En dernier lieu, l'homme du métier connaît aussi la Demande de Brevet n 05 11274 10 non encore publiée à la date de dépôt de la présente Demande. Ce document décrit un procédé de fabrication d'une résine thermoplastique chargée par une matière minérale, et contenant éventuellement un modificateur d'impact de nature organique, par introduction dans ladite résine d'un polymère peigne disposant d'au moins un monomère à insaturation éthylénique sur lequel est greffée au moins une fonction 15 oxyde de polyalkylène. Cette invention concerne aussi les matériaux thermoplastiques ainsi obtenus, qui présentent une résistance à l'impact améliorée et une rigidité conservée, par rapport aux mêmes compositions ne contenant pas lesdits polymères peigne. Il existe 2 différences fondamentales entre ce document et la présente invention. Tout d'abord, ce document ne concerne pas le problème de la compatibilité 20 de la charge minérale envers la résine thermoplastique dans laquelle elle est ensuite introduite. Ensuite, il est indiqué expressément, en préambule des exemples qui illustrent la Demande de Brevet n 05 11274, que l'ensemble des carbonates de calcium utilisés ont subi un traitement au moyen d'un acide gras : ce document ne révèle donc pas qu'on peut diminuer ou même supprimer la quantité mise en oeuvre de 25 cet acide, tout en préservant la compatibilité de la charge pour la résine thermoplastique chlorée dans laquelle elle est mise en oeuvre. Aussi, un premier objet de l'invention consiste en l'utilisation, comme agent compatibilisant d'une charge minérale, dans un procédé de fabrication d'un matériau 30 thermoplastique chloré contenant au moins une charge minérale, d'au moins un polymère caractérisé en ce qu'il est un polymère peigne contenant au moins une fonction oxyde de polyalkylène greffée sur au moins un monomère anionique à insaturation éthylénique. 2907788 10 Cette utilisation est aussi caractérisée, en ce que ledit polymère peigne est mis en oeuvre pendant le procédé de fabrication d'un matériau thermoplastique chloré, selon le mode : sous forme de poudre sèche, résultant des étapes de : broyage et / ou dispersion en milieu aqueux de la charge minérale en présence dudit polymère, et éventuellement en présence d'au moins un autre agent de broyage en milieu aqueux et / ou d'au moins un autre agent dispersant, séchage de la dispersion et / ou de la suspension aqueuse de matière minérale obtenue, avec introduction éventuelle dudit polymère, éventuellement traitement puis classification de la poudre obtenue et / ou sous forme de poudre sèche, résultant des étapes de : - broyage à sec de la charge minérale en présence dudit polymère, et éventuellement en présence d'au moins un autre agent de broyage à sec, éventuellement traitement et classification de la poudre obtenue, et / ou sous forme de poudre sèche, résultant des étapes de : introduction dudit polymère dans une dispersion et / ou dans une suspension aqueuse contenant la charge minérale, séchage de la dispersion et / ou de la suspension aqueuse de matière minérale obtenue, avec introduction éventuelle dudit polymère, éventuellement traitement puis classification de la poudre obtenue, et / ou sous forme de poudre sèche, résultant des étapes de : séchage d'une dispersion et / ou d'une suspension aqueuse contenant la charge minérale en présence dudit polymère, éventuellement traitement et classification de la poudre obtenue, et / ou sous forme de poudre sèche, résultant des étapes du séchage d'une solution et / ou d'une émulsion contenant ledit polymère et au moins un autre composé choisi parmi un stabilisant thermique et / ou un stabilisant UV et / ou un lubrifiant et / ou un modificateur de rhéologie et / ou un modificateur d'impact et / ou un agent de processabilité, 6. et / ou sous forme de poudre sèche mélangée avec une résine thermoplastique chlorée et une charge minérale, 5 1. 10 2. 15 3. 20 4. 25 5. 30 2907788 11 et préférentiellement selon le mode 1, et / ou le mode 2, et / ou le mode 3, et / ou le mode 5. La Demanderesse indique que le terme "traitement" utilisé dans la description de 5 chacun des 6 rnodes précédents, fait référence à la mise en oeuvre d'un agent de traitement chimique. Elle tient d'autre part à indiquer que le polymère peigne, lorsqu'il est mis en oeuvre selon un des 6 modes décrits plus haut -à l'exception du mode référencé 6- peut être à 10 l'état de poudre sèche et / ou à l'état liquide c'est-à-dire sous forme d'une émulsion ou d'une suspension aqueuse. Concrètement, c'est sous forme de poudre sèche et / ou sous forme liquide que ledit polymère est ajouté pendant le broyage en milieu humide (mode 1) ou à sec (mode 2), et / ou dans une dispersion ou une suspension aqueuse contenant la charge minérale (mode 3), et / ou pendant le séchage d'une dispersion ou 15 d'une suspension aqueuse contenant la charge minérale (mode 4), et / ou pendant le mélange dudit polymère avec au moins un autre composé choisi parmi un stabilisant thermique et / ou un stabilisant UV et / ou un lubrifiant et / ou un modificateur de rhéologie et / ou un modificateur d'impact et / ou un agent de processabilité (mode 5). 20 Un autre agent compatibilisant, tel que notamment l'acide stéarique ou ses sels peut être ajouté pendant les étapes de séchage, mais en quantité moindre que dans les procédés décrits dans l'art antérieur, puisqu'il s'agit de l'objectif visé par la présente invention : réduisant la quantité d'acide stéarique ou de ses sels mis en oeuvre et parfois même éliminant ce type de produits, on réduit les inconvénients (tels 25 qu'indiqués auparavant) liés à l'emplois desdits produits et ce, tout en maintenant ou en améliorant la compatibilité de la charge minérale envers la résine thermoplastique chlorée dans laquelle elle est dispersée. 30 L'utilisation selon l'invention d'au moins un polymère peigne comme agent compatibilisant d'une charge minérale, dans un procédé de fabrication d'un matériau thermoplastique chloré contenant au moins une charge minérale, est aussi caractérisée en ce que la résine thermoplastique chlorée est choisie parmi le PVC, le polychlorure 2907788 12 de vinyle surchloré (PVCC), le polyéthylène chloré, les copolymères du type PVC-polyacétate de vinyle (PVC-PVAC), et leurs mélanges. L'utilisation selon l'invention d'au moins un polymère peigne comme agent 5 compatibilisant d'une charge minérale, dans un procédé de fabrication d'un matériau thermoplastique chloré contenant au moins une charge minérale, est aussi caractérisée en ce que ledit matériau thermoplastique chloré est destiné à la fabrication de tubes, tels que notamment pour l'adduction d'eau, l'assainissement, l'irrigation, les gaines pour le passage des câbles, ou encore destiné à la fabrication de matériaux de 10 construction extérieurs et / ou intérieurs, tels que notamment des profilés de fenêtres, des volets, des portes, des bardages, des faux plafonds, ou encore destiné à la fabrication de pièces industrielles. L'utilisation selon l'invention d'au moins un polymère peigne comme agent 15 compatibilisant d'une charge minérale, dans un procédé de fabrication d'un matériau thermoplastique chloré contenant au moins une charge minérale, est aussi caractérisée en ce que la charge minérale est choisie parmi le carbonate de calcium naturel ou synthétique, les dolomies, le calcaire, le kaolin, le talc, le gypse, l'oxyde de titane, le blanc satin ou encore le trihydroxyde d'aluminium, le mica, le noir de carbone et les 20 mélanges de ces charges entre elles, comme les mélanges talc-carbonate de calcium, carbonate de calcium-kaolin, ou encore les mélanges de carbonate de calcium avec le trihydroxyde d'aluminium, ou encore les mélanges avec des fibres synthétiques ou naturelles ou encore les co-structures des minéraux comme les co-structures talc-carbonate de calcium ou talc-dioxyde de titane, préférentiellement en ce qu'elle est une 25 charge minérale choisie parmi le carbonate de calcium naturel ou synthétique, le talc et les mélanges de ces charges, très préférentiellement en ce qu'elle est une charge minérale choisie parmi le carbonate de calcium naturel ou synthétique ou leurs mélanges, et de manière extrêmement préférentielle en ce qu'elle est un carbonate de calcium naturel choisi parmi le marbre, la calcite, la craie ou leurs mélanges. 30 L'utilisation selon l'invention d'au moins un polymère peigne comme agent compatibilisant d'une charge minérale, dans un procédé de fabrication d'un matériau thermoplastique chloré contenant au moins une charge minérale, est aussi caractérisée 2907788 en ce que ledit procédé met en oeuvre : (a) de 0,1 à 99 % en poids sec d'au moins une résine thermoplastique chlorée, par rapport au poids total de la formulation thermoplastique chlorée, 5 (b) de 0,1 à 90 % en poids sec d'au moins une charge minérale, par rapport au poids total de la formulation thermoplastique chlorée, (c) de 0,01 à 5 %, préférentiellement de 0,1 à 3 % en poids sec d'un polymère peigne constitué d'au moins un monomèreanionique à insaturation éthylénique sur lequel est greffé au moins une fonction oxyde de polyalkylène, par rapport 10 au poids sec de charge minérale, (d) de 0 à 2.0 %, préférentiellement de 5 à 20 % en poids sec d'un stabilisant thermique et / ou d'un stabilisant UV et / ou d'un lubrifiant et / ou d'un modificateur de rhéologie et / ou d'un modificateur d'impact et / ou d'un agent de processabilité, par rapport au poids total de la formulation thermoplastique 15 chlorée, (e) de 0 à 3 %, préférentiellement de 0 à 1 %, très préférentiellement de 0 à 0,5 %, extrêmement préférentiellement de 0 à 0,2 % en poids sec par rapport au poids sec de la. charge minérale, d'un autre agent de compatibilité que ledit polymère peigne, cet agent de compatibilité étant préférentiellement constitué d'au moins 20 un acide gras ayant de 8 à 20 atomes de carbone, cet agent de compatibilité étant très préférentiellement choisi parmi l'acide stéarique et ses sels ou leurs mélanges, le sel de l'acide stéarique étant préférentiellement un sel de calcium. L'utilisation selon l'invention d'au moins un polymère peigne comme agent 25 compatibilisant d'une charge minérale, dans un procédé de fabrication d'un matériau thermoplastique chloré contenant au moins une charge minérale, est aussi caractérisée en ce que ledit polymère peigne contient au moins un monomère de formule (I) : 13 R' O rtr n r q R (I) 5 10 15 20 25 30 2907788 14 dans laquelle : m et p représentent un nombre de motifs d'oxyde d'alkylène inférieur ou égal à 150, n représente un nombre de motifs d'oxyde d'éthylène inférieur ou égal à 150, q représente un nombre entier au moins égal à 1 et tel que 5 (m+n+p)q 150, RI représente l'hydrogène ou le radical méthyle ou éthyle, - R2 représente l'hydrogène ou le radical méthyle ou éthyle, R représente un radical contenant une fonction insaturée polymérisable, appartenant préférentiellement au groupe des vinyliques ainsi qu'au groupe des esters acrylique, méthacrylique, maléique, ainsi qu'au groupe des insaturés uréthannes tels que par exemple les acryluréthanne, méthacryluréthanne, oc-a' diméthyl-isopropényl-benzyluréthanne, allyluréthanne, de même qu'au groupe des éthers allyliques ou vinyliques substitués ou non, ou encore au groupe des amides ou des imides éthyléniquement insaturées, R' représente l'hydrogène ou un radical hydrocarboné ayant 1 à 40 atomes de carbone, ou un groupement ionique ou ionisable tel qu'un phosphate, un phosphonate, un sulfate, un sulfonate, un carboxylique, ou encore une amine primaire, secondaire ou tertiaire, ou un ammonium quaternaire, ou encore leurs mélanges, et représente préférentiellement un radical hydrocarboné ayant 1 à 12 atomes de carbone et très préférentiellement un radical hydrocarboné ayant 1 à 4 atomes de carbone. L'utilisation selon l'invention d'au moins un polymère peigne comme agent compatibilisant d'une charge minérale, dans un procédé de fabrication d'un matériau thermoplastique chloré contenant au moins une charge minérale, est aussi caractérisée en ce que ledit polymère peigne se compose : a) d'au moins un monomère anionique à insaturation éthylénique et à fonction monocarboxylique ou dicarboxylique ou phosphorique ou phosphonique ou sulfonique ou leur mélange, 2907788 15 b) d'au moins un monomère non ionique, le monomère non ionique étant constitué d'au moins un monomère de formule (I) : R1 R2 O O n p R R' q (I) 5 dans laquelle : m et p représentent un nombre de motifs d'oxyde d'alkylène inférieur ou égal à 150, n représente un nombre de motifs d'oxyde d'éthylène inférieur ou égal à 150, q représente un nombre entier au moins égal à 1 et tel que 5 (m+n+p)q 150, et préférentiellement tel que 15 (m+n+p)q [2-(méthacryloyloxy) éthyl] triméthyl 10 ammonium, le chlorure ou le sulfate de [2-(acryloyloxy) éthyl] triméthyl ammonium, le chlorure ou le sulfate de [3-(acrylamido) propyl] triméthyl ammonium, le chlorure ou le sulfate de diméthyl diallyl ammonium, le chlorure ou le sulfate de [3-(méthacrylamido) propyl] triméthyl ammonium, ou encore d'au moins un monomère organofluoré, ou encore d'au moins un monomère 15 organosililé, ou de leurs mélanges, d) de 0 % à 3 % d'au moins un monomère réticulant choisi préférentiellement dans le groupe constitué par le diméthacrylate d'éthylène glycol, le triméthylolpropanetriacrylate, l'acrylate d'allyle, les maléates d'allyle, le 20 méthylène-bis-acrylamide, le méthylène-bis-méthacrylamide, le tétrallyloxyéthane, les triallylcyanurates, les éthers allyliques obtenus à partir de polyols tels que le pentaérythritol, le sorbitol, le sucrose ou de leurs mélanges, le total des proportions des constituants a), b), c), et d) étant égal à 100 %. 25 Le polymère utilisé selon l'invention est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement 30 par la polymérisation contrôlée par des nitroxydes (NMP) ou par des cobaloxymes, la polymérisation par transfert d'atome radicalaire (ATRP), la polymérisation radicalaire contrôlée par des dérivés soufrés, choisis parmi des carbamates, des dithioesters ou des trithiocarbonates (RAFT) ou des xanthates. 2907788 22 Ce polymère obtenu sous forme acide et éventuellement distillé, peut être également partiellement ou totalement neutralisé par un ou plusieurs agents de neutralisation disposant d'une fonction neutralisante monovalente ou d'une fonction neutralisante polyvalente tels que par préférentiellement pour la fonction monovalente ceux choisis 5 dans le groupe constitué par les cations alcalins, très préférentiellement le sodium, le potassium, le lithium, l'ammonium ou les amines primaires, secondaires ou tertiaires aliphatiques et/ou cycliques telles que préférentiellement la stéarylamine, les éthanolamines (mono-, di-, triéthanolamine), la mono et diéthylamine, la cyclohexylamine, la méthylcyclohexylamine, l'amino méthyl propanol, la morpholine, 10 ou bien pour la fonction polyvalente ceux choisis préférentiellement dans le groupe constitué par les cations divalents alcalino-terreux, très préférentiellement le magnésium et le calcium, ou encore le zinc, de même que par les cations trivalents, dont très préférentiellement l'aluminium, ou encore par des cations de valence plus élevée. 15 Chaque agent de neutralisation intervient alors selon des taux de neutralisation propres à chaque fonction de valence. Selon une autre variante, le polymère issu de la réaction de polymérisation peut 20 éventuellement avant ou après la réaction de neutralisation totale ou partielle, être traité et séparé en plusieurs phases, selon des procédés statiques ou dynamiques connus de l'homme du métier, par un ou plusieurs solvants polaires appartenant notamment au groupe constitué par l'eau, le méthanol, l'éthanol, le propanol, l'isopropanol, les butanols, l'acétone, le tétrahydrofurane ou leurs mélanges. 25 L'une des phases correspond alors au copolymère utilisé selon l'invention comme agent permettant l'amélioration de la compatibilité de la charge minérale envers la résine thermoplastique chlorée dans laquelle elle est dispersée. 30 Selon une autre variante, ledit polymère peut être séché. Un autre objet de l'invention réside dans un matériau thermoplastique chloré contenant : 2907788 23 (a) au moins une résine thermoplastique chlorée, (b) au moins une charge minérale, (c) au moins un agent de compatibilité qui est constitué d'au moins un polymère peigne, contenant au moins une fonction oxyde de polyalkylène greffée sur au 5 moins un monomère anionique à insaturation éthylénique, (d) éventuellement au moins un autre composé choisi parmi un stabilisant thermique et / ou un stabilisant UV et / ou un lubrifiant et / ou un modificateur de rhéologie et / ou un modificateur d'impact et / ou un agent de processabilité, (e) éventuellement au moins un autre agent de compatibilité que ledit polymère 10 peigne, cet agent de compatibilité étant préférentiellement constitué d'au moins un acide gras ayant de 8 à 20 atomes de carbone, cet agent de compatibilité étant très préférentiellement choisi parmi l'acide stéarique et ses sels ou leurs mélanges, le sel de l'acide stéarique étant préférentiellement un sel de calcium. 15 Le matériau thermoplastique chloré selon l'invention est aussi caractérisé en ce que la résine thermoplastique chlorée est choisie parmi le PVC, le polychlorure de vinyle surchloré (PVCC), le polyéthylène chloré, les copolymères du type PVC-polyacétate de vinyle (PVC-PVAC), et leurs mélanges 20 Le matériau thermoplastique chloré selon l'invention est aussi caractérisé en ce qu'il est destiné à la fabrication de tubes, tels que notamment pour l'adduction d'eau, l'assainissement:, l'irrigation, les gaines pour le passage des câbles, ou encore destiné à la fabrication de matériaux de construction extérieurs et / ou intérieurs, tels que notamment des profilés de fenêtres, des volets, des portes, des bardages, des faux 25 plafonds, ou encore destiné à la fabrication de pièces industrielles. Le matériau thermoplastique chloré selon l'invention est aussi caractérisé en ce que la charge minérale est choisie parmi le carbonate de calcium naturel ou synthétique, les dolomies, le calcaire, le kaolin, le talc, le gypse, l'oxyde de titane, le blanc satin ou 30 encore le trihydroxyde d'aluminium, le mica, le noir de carbone et le mélange de ces charges entre elles, comme les mélanges talc-carbonate de calcium, carbonate de calcium-kaolin, ou encore les mélanges de carbonate de calcium avec le trihydroxyde d'aluminium, ou encore les mélanges avec des fibres synthétiques ou naturelles ou 2907788 24 encore les co-structures des minéraux comme les co-structures talc-carbonate de calcium ou talc, dioxyde de titane, préférentiellement en ce qu'elle est une charge minérale choisie parmi le carbonate de calcium naturel ou synthétique, le talc et les mélanges de ces charges, très préférentiellement en ce qu'elle est une charge minérale 5 choisie parmi le carbonate de calcium naturel ou synthétique ou leurs mélanges, et de manière extrêmement préférentielle en ce qu'elle est un carbonate de calcium naturel choisi parmi le marbre, la calcite, la craie ou leurs mélanges. Le matériau thermoplastique chloré selon l'invention est aussi caractérisé en ce qu'il 10 contient : (a) de 0,1 à 99 % en poids sec d'au moins une résine thermoplastique chlorée, par rapport au poids total de la formulation thermoplastique, (b) de 0,1 à 90 % en poids sec d'au moins une charge minérale, par rapport au poids 15 total de la formulation thermoplastique chlorée, (c) de 0,01 à 5 %, préférentiellement 0,1 à 3 % en poids sec d'un polymère peigne constitué d'au moins un monomère anionique à insaturation éthylénique sur lequel est greffé au moins une fonction oxyde de polyalkylène, par rapport au poids sec de charge minérale, 20 (d) de 0 à 20 %, préférentiellement de 5 à 20 ,%o en poids sec d'un stabilisant thermique et / ou d'un stabilisant UV et / ou d'un lubrifiant et / ou d'un modificateur de rhéologie et / ou d'un modificateur d'impact et / ou d'un agent de proces:sabilité, par rapport au poids total de la formulation thermoplastique chlorée, 25 (e) de 0 à 3 %, préférentiellement de 0 à 1 %, très préférentiellement de 0 à 0,5 %, extrêmement préférentiellement de 0 à 0,2 % en poids sec par rapport au poids sec de la charge minérale, d'un autre agent de compatibilité que ledit polymère peigne, cet agent de compatibilité étant préférentiellement constitué d'au moins un acide gras ayant de 8 à 20 atomes de carbone, cet agent de compatibilité étant 30 très préférentiellement choisi parmi l'acide stéarique et ses sels ou leurs mélanges, le sel de l'acide stéarique étant préférentiellement un sel de calcium. Le matériau thermoplastique chloré selon l'invention est aussi caractérisé en ce que le 2907788 25 polymère peigne utilisé comme agent compatibilisant contient au moins un monomère de formule (I) : RI R O nr5 10 15 20 25 (I) dans laquelle : m et p représentent un nombre de motifs d'oxyde d'alkylène inférieur ou égal à 150, n représente un nombre de motifs d'oxyde d'éthylène inférieur ou égal à 150, q représente un nombre entier au moins égal à 1 et tel que 5 (m+n+p)q (RAFT) ou des xanthates. 2907788 33 Ce polymère obtenu sous forme acide et éventuellement distillé, peut être également partiellement ou totalement neutralisé par un ou plusieurs agents de neutralisation disposant d'une fonction neutralisante monovalente ou d'une fonction neutralisante polyvalente tels que par préférentiellement pour la fonction monovalente ceux choisis 5 dans le groupe constitué par les cations alcalins, très préférentiellement le sodium, le potassium, le lithium, l'ammonium ou les amines primaires, secondaires ou tertiaires aliphatiques et ou cycliques telles que préférentiellement la stéarylamine, les éthanolamines (mono-, di-, triéthanolamine), la mono et diéthylamine, la cyclohexylamine, la méthylcyclohexylamine, l'amino méthyl propanol, la morpholine, 10 ou bien pour la fonction polyvalente ceux choisis préférentiellement dans le groupe constitué par les cations divalents alcalino-terreux, très préférentiellement le magnésium et le calcium, ou encore le zinc, de même que par les cations trivalents, dont très préférentiellement l'aluminium, ou encore par des cations de valence plus élevée. 15 Chaque agent de neutralisation intervient alors selon des taux de neutralisation propres à chaque fonction de valence. 20 Selon une autre variante, le polymère issu de la réaction de polymérisation peut éventuellement avant ou après la réaction de neutralisation totale ou partielle, être traité et séparé en plusieurs phases, selon des procédés statiques ou dynamiques connus de l'homme du métier, par un ou plusieurs solvants polaires appartenant notamment au groupe constitué par l'eau, le méthanol, l'éthanol, le propanol, l'isopropanol, les 25 butanols, l'acétone, le tétrahydrofurane ou leurs mélanges. L'une des phases correspond alors au polymère utilisé selon l'invention. Selon une autre variante, ledit polymère peut aussi être séché. La portée et l'intérêt de l'invention seront mieux perçus grâce aux exemples suivants qui ne sauraient être limitatifs. 30 2907788 EXEMPLES Dans tous les exemples, le poids moléculaire des polymères mis en oeuvre est déterminé selon la méthode explicitée ci-dessous, par Chromatographie d'Exclusion 5 Stérique (CES). 1 ml de la solution de polymère est mise sur une coupelle, qui est ensuite évaporée à température ambiante sous vide de pompe à palettes. Le soluté est repris par 1 ml de l'éluant de la CES, et l'ensemble est ensuite injecté dans l'appareil de CES. L'éluant 10 de la CES est une solution de NaHCO3 : 0,05 mol/l, NaNO3 : 0,1 mol/l, triéthylamine 0,02 mol/l, NaN3 0,03 % massique. La chaîne de CES contient une pompe isocratique (WatersTM 515) dont le débit est réglé à 0,5 ml/min, un four contenant une précolonne de type "Guard Column Ultrahydrogel WatersTM", une colonne linéaire de 7,8 mm de diamètre interne et 30 cm de longueur de type "Ultrahydrogel WatersTM" et un 15 détecteur réfractométrique de type RI WatersTM 410. Le four est porté à la température de 60 C et le réfractomètre à 50 C. Le logiciel de détection et de traitement du chromatogramme est le logiciel SECential, fourni par "L.M.O.P.S. CNRS, Chemin du Canal, Vernaison, 69277". La CES est étalonnée par une série de 5 étalons de poly(acrylate) de sodium fourni par Polymer Standards ServiceTM 20 EXEMPLE 1 Cet exemple illustre l'utilisation de polymères peigne selon la présente invention, dans 25 un procédé de fabrication de matériaux thermoplastiques chlorés, destinés à la fabrication de matériaux de construction qui sont des profilés de fenêtres. Cet exemple illustre aussi les matériaux thermoplastiques chlorés obtenus selon la présente invention. Ces matériaux thermoplastiques chlorés contiennent une résine PVC, du carbonate de calcium, et un polymère peigne. Le carbonate de calcium et le polymère peigne ont été introduits sous forme de poudre sèche résultant d'une étape de broyage en milieu 34 30 2907788 aqueux du carbonate de calcium en présence dudit polymère, et séchage de la suspension obtenue en présence d'acide stéarique (mode 1). La référence est constituée par la même composition thermoplastique chlorée dans 5 laquelle le carbonate de calcium a été broyé avec un agent de broyage de l'art antérieur, puis séché en présence de stéarine, la quantité de stéarine mise en oeuvre étant plus importante que dans l'invention. Cet exemple met en oeuvre 16 parts en poids sec de carbonate de calcium pour 100 10 parts en poids sec de résine PVC. Composition des matériaux thermoplastiques chlorés Pour chacun d.es essais n 1 et 2, les compositions thermoplastiques chlorées fabriquées mettent en oeuvre : une résine PVC commercialisée par la société ARKEMATM sous le nom LacovylTM S 110P du dioxyde de titane commercialisé par la société KRONOSTM sous le nom KronoSTM 2200 un stabilisant thermique commercialisé par la société BARLOCHERTM sous le nom One Pack BaeropanTM un lubrifiant commercialisé par la société LAPASSE ADDITIVES CHEMICALSTM sous le nom LacowaxTM EP un additif modificateur de choc organique de type coeur-écorce commercialisé par la société ARKEMATM sous le nom DurastrengthTM 320 du carbonate de calcium sous forme de poudre dont la fabrication est explicitée plus avant un polymère peigne selon l'invention ou un agent de broyage de l'art antérieur, dont la nature est explicitée plus avant Les quantités mises en oeuvre ont été indiquées dans le tableau 1. Obtention des poudres sèches de carbonate de calcium 15 20 25 30 2907788 36 Les suspensions aqueuses de carbonate de calcium obtenues par broyage avec des agents d'aide au broyage de l'art antérieur ou un polymère peigne selon l'invention ont été séchées sous forme de poudre au moyen d'une fontaine sécheur de type Niro Minor Mobile 2000 commercialisée par la société NIROTM Les caractéristiques de ce séchage sont. : température d'entrée du gaz : 350 C - température de sortie du gaz : 102-105 C - ventilation ouverte à 99% pression d'air : 4 bars Fabrication des mélanges secs de PVC Pour chacun des essais n 1 et 2, on commence par réaliser le mélange des différents 15 constituants qui rentrent dans la composition des matériaux thermoplastiques chlorés. De tels mélanges sont réalisés selon les méthodes bien connues de l'homme du métier. Extrusion des mélanges secs de PVC Tous les mélanges secs ont été extrudés avec un système Thermoelectron PolylabTM 20 équipée d'une bi-vis et d'une filière plate (25 mm x 3 mm). Les profilés PVC sont ensuite calibrés à 15 C dans un bain d'eau et laminés sur un système Yvroud. Les paramètres d'extrusion sont : - température des 4 zones : 170-180-185-190 C vitesse des vis : 30 tours par minute 25 Mesure des résistances au choc Les mesures de résistance au choc sont réalisées selon la norme British Standard BS 7413 : 2003. Les mesures ont été moyennées sur des lots de 10 éprouvettes fabriquées avec la machine DiadiscTM 4200 commercialisée par la société MUTRONICTM Mesure de brillance Les mesures de brillance ont été réalisées à 60 au moyen d'un spectrophotomètre Tri-Gloss commercialisé par la société BYK-GARDNERTM 5 10 30 2907788 37 Essai n 1 Cet essai illustre l'art antérieur. Il met en oeuvre une suspension aqueuse de carbonate de calcium, dont 78 % en poids des particules ont un diamètre inférieur à 1 m tel que mesuré par un appareil de type 5 SedigraphTM 5100 commercialisé par la société MICROMERITICSTM, et obtenue par broyage en milieu humide du carbonate de calcium avec 0,7 % en poids sec par rapport au poids sec de carbonate d'un homopolymère acrylique de l'art antérieur. Ladite suspension a été séchée selon la méthode précédemment décrite, en présence de 10 1,5 % en poids sec d'acide stéarique par rapport au poids sec de carbonate de calcium. Essai n 2 Cet essai illustre l'invention. 15 Il met en oeuvre une suspension aqueuse de carbonate de calcium dont 72 % en poids des particules ont un diamètre inférieur à 1 m tel que mesuré par un appareil de type SedigraphTM 5100 commercialisé par la société MICROMERITICSTM, obtenue par broyage du carbonate de calcium avec 0,7 % en poids sec par rapport au poids sec de carbonate de calcium, d'un polymère peigne de poids moléculaire 35 000 g/mol, 20 obtenu par un procédé de polymérisation radicalaire contrôlée dans l'eau de : 92 % en poids de méthacrylate de méthoxy polyéthylène glycol de poids moléculaire 5 000 g/mol, 8 % d'acide acrylique, 25 et totalement neutralisé par la soude. Ladite suspension a été séchée selon la méthode précédemment décrite, en présence de 0,45 % en poids sec d'acide stéarique par rapport au poids sec de carbonate de calcium. La composition des formulations des essais 1 et 2, ainsi que les valeurs de résistance à l'impact et de brillance obtenues sont indiquées dans le tableau 1. 30 2907788 38 Essai n 1 2 Art Antérieur / Invention (AA / IN) AA IN LacovylTM 100 100 KronosTM 2200 5 5 One Pack BaeropanTM 2,5 2,5 LacowaxTM 0,05 0,05 Durastren;gthTM 6 6 Carbonate de calcium broyé selon l'art antérieur 16 0 Carbonate de calcium broyé selon l'invention 0 16 Acide stéarique* 1,5 0,45 Impact (kJ/m2) 20,4 70,4 Brillance 65,2 73,1 Tableau 1 : composition des différentes formulations thermoplastiques chlorées et valeurs de brillance et des résistances à l'impact correspondantes Les % de polymères s'entendent en poids sec de polymère par rapport au poids sec de 5 carbonate de calcium % en poids sec d'acide stéarique par rapport au poids sec de carbonate de calcium. Le comportement observé pour l'essai n 1 au niveau du test de résistance à l'impact, est un comportement du type fragile, alors qu'on observe un comportement de type 10 ductile pour l'essai n 2. Les résultats du tableau 1 démontrent que la résistance à l'impact est améliorée dans le cas de l'invention, c'est-à-dire par l'utilisation du polymère selon l'invention qui permet de réduire la quantité d'acide stéarique mise en oeuvre, celle-ci étant divisée par 15 2. Les résultats du tableau 1 démontrent également que le brillant est amélioré dans le cas de l'invention, c'est-à-dire par l'utilisation du polymère selon l'invention qui permet de réduire la quantité d'acide stéarique mise en oeuvre. 20 Ces résultats sont d'autant plus surprenants que, la granulométrie du carbonate de calcium mis en oeuvre dans l'essai 1 étant plus fine que dans l'essai 2, l'homme du métier se serait attendu à obtenir une résistance à l'impact et une brillance plus élevées 25 dans l'essai 1 que dans l'essai 2. 2907788 39 Ces résultats démontrent donc que, l'utilisation du polymère selon l'invention permet d'améliorer la compatibilité du carbonate de calcium avec la résine PVC, tout en réduisant notablement la quantité d'acide stéarique mis en oeuvre. 5 EXEMPLE 2 Cet exemple illustre l'utilisation de polymères peigne selon la présente invention, dans un procédé de fabrication de matériaux thermoplastiques chlorés, destinés à la fabrication de matériaux de construction qui sont des profilés de fenêtres. Cet exemple illustre aussi les matériaux thermoplastiques chlorés obtenus selon la présente invention. Ces matériaux thermoplastiques chlorés contiennent une résine PVC et du carbonate de 15 calcium. Le carbonate de calcium et le polymère peigne ont été introduits sous forme de poudre sèche résultant : d'une étape de broyage en milieu aqueux du carbonate de calcium en présence dudit polymère, et séchage de la suspension obtenue, en présence d'acide 20 stéarique (mode 1), ou d'une étape de mélange dudit polymère avec la suspension de carbonate de calcium qui a été broyée au préalable avec un polymère acrylique de l'art antérieur, et séchage de la suspension obtenue, sans acide stéarique (mode 3). 25 La référence est constituée par la même composition thermoplastique chlorée dans laquelle le carbonate de calcium a été broyé avec un polymère acrylique de l'art antérieur, puis séché en présence de stéarine, la quantité de stéarine mise en oeuvre étant plus importante que dans tous les essais illustrant l'invention. 30 Cet exemple met en oeuvre 8 parts en poids sec de carbonate de calcium pour 100 parts en poids sec de résine PVC. 10 Pour chacun (les essais n 3 à 11, les compositions thermoplastiques chlorées 2907788 fabriquées mettent en œuvre les mêmes constituants que dans l'exemple 1, les quantités mises ,en oeuvre étant indiquées dans le tableau 2. Les poudres sèches de carbonate de calcium ont été séchées selon le même protocole 5 que celui décrit dans l'exemple 1. Les mélanges die PVC secs sont fabriqués comme dans l'exemple 1, puis extrudés selon l'exemple 1. 10 De même, les résistances au choc sont déterminées comme dans l'exemple 1. Essai n 3 Cet essai illustre l'art antérieur. Il met en oeuvre une suspension aqueuse de carbonate de calcium, dont 67 % en poids 15 des particules ont un diamètre inférieur à 1 gm tel que mesuré par un appareil de type SedigraphTM 5100 commercialisé par la société MICROMERITICSTM, et obtenue par broyage en milieu humide de carbonate de calcium avec 0,7 % en poids sec par rapport au poids sec de carbonate d'un homopolymère acrylique de l'art antérieur. 20 Ladite suspension a été séchée selon la méthode précédemment décrite, en présence de 1,1 % en poids sec d'acide stéarique par rapport au poids sec de carbonate de calcium. Essai n 4 Cet essai illustre l'invention. 25 Il met en oeuvre une suspension aqueuse de carbonate de calcium dont 67 % en poids des particules ont un diamètre inférieur à 1 gm tel que mesuré par un appareil de type SedigraphTM 5100 commercialisé par la société MICROMERITICSTM, obtenue par broyage du carbonate de calcium avec 0,7 % en poids sec par rapport au poids sec de carbonate de calcium, d'un polymère peigne de poids moléculaire 35 000 g/mol, 30 obtenu par un procédé de polymérisation radicalaire contrôlée dans l'eau de: 78 % en poids de méthacrylate de méthoxy polyéthylène glycol de poids moléculaire 5 000 g/mol, 4 % d'acide acrylique, 2907788 - 18 % d'acide méthacrylique. et totalement neutralisé par la soude. Ladite suspension a été séchée selon la méthode précédemment décrite, sans acide 5 stéarique. Essai n 5 Cet essai illustre l'invention. Il met en oeuvre une suspension aqueuse de carbonate de calcium dont 67 % en poids 10 des particules ont un diamètre inférieur à 1 m tel que mesuré par un appareil de type SedigraphTM 5100 commercialisé par la société MICROMERITICSTM, obtenue par broyage du carbonate de calcium avec 0,7 % en poids sec par rapport au poids sec de carbonate de calcium, d'un polymère peigne de poids moléculaire 35 000 g/mol, obtenu par un procédé de polymérisation radicalaire contrôlée dans l'eau de: 15 92 % en poids de méthacrylate de méthoxy polyéthylène glycol de poids moléculaire 5 000 g/mol, - 8 % d'acide acrylique, et totalement neutralisé par la soude. 20 Ladite suspension a été séchée selon la méthode précédemment décrite, sans acide stéarique. Essai n 6 Cet essai illustre l'invention. 25 Il met en oeuvre une suspension aqueuse de carbonate de calcium dont 67 % en poids des particules ont un diamètre inférieur à 1 gm tel que mesuré par un appareil de type SedigraphTM 5100 commercialisé par la société MICROMERITICSTM, obtenue par broyage du carbonate de calcium avec 0,7 % en poids sec par rapport au poids sec de carbonate de calcium, d'un polymère peigne de poids moléculaire 35 000 g/mol, 30 obtenu par un procédé de polymérisation radicalaire contrôlée dans l'eau de: 92 % en poids de méthacrylate de méthoxy polyéthylène glycol de poids moléculaire 5 000 g/mol, 8 % d'acide acrylique, 41 2907788 et totalement neutralisé par la soude. Ladite suspension a été séchée selon la méthode précédemment décrite, en présence de 0,45 % en poids sec d'acide stéarique par rapport au poids sec de carbonate de 5 calcium. Essai n 7 Cet essai illustre l'invention. Il met en oeuvre une suspension aqueuse de carbonate de calcium dont 67 % en poids 10 des particules ont un diamètre inférieur à 1 m tel que mesuré par un appareil de type SedigraphTM 5100 commercialisé par la société MICROMERITICSTM, obtenue par broyage du carbonate de calcium avec 0,7 % en poids sec par rapport au poids sec de carbonate de calcium, d'un polymère peigne de poids moléculaire 35 000 g/mol, obtenu par un procédé de polymérisation radicalaire contrôlée dans l'eau de: 15 92 % en poids de méthacrylate de méthoxy polyéthylène glycol de poids moléculaire 5 000 g/mol, 8 % d'acide acrylique, et totalement neutralisé par la soude. 20 Ladite suspension a été séchée selon la méthode précédemment décrite, en présence de 0,90 % en poids sec d'acide stéarique par rapport au poids sec de carbonate de calcium. Essai n 8 25 Cet essai illustre l'invention. Il met en oeuvre une suspension aqueuse de carbonate de calcium dont 67 % en poids des particules ont un diamètre inférieur à 1 m tel que mesuré par un appareil de type SedigraphTM 5100 commercialisé par la société MICROMERITICSTM, obtenue par broyage du carbonate de calcium avec 0,5 % en poids sec par rapport au poids sec de 30 carbonate de calcium, d'un polymère peigne depoids moléculaire 35 000 g/mol, obtenu par un procédé de polymérisation radicalaire contrôlée dans l'eau de: 92 % en poids de méthacrylate de méthoxy polyéthylène glycol de poids moléculaire 5 000 g/mol, 42 2907788 -8 % d'acide acrylique, et totalement neutralisé par la soude. Ladite suspension a été séchée selon la méthode précédemment décrite, sans acide 5 stéarique. Essai n 9 Cet essai illustre l'invention. Il met en oeuvre une suspension aqueuse de carbonate de calcium dont 67 % en poids 10 des particules ont un diamètre inférieur à 1 m tel que mesuré par un appareil de type SedigraphTM 5100 commercialisé par la société MICROMERITICSTM, obtenue par broyage du carbonate de calcium avec 0,5 % en poids sec par rapport au poids sec de carbonate de calcium, d'un polymère peigne de poids moléculaire 35 000 g/mol, obtenu par un procédé de polymérisation radicalaire contrôlée dans l'eau de: 15 92 % en poids de méthacrylate de méthoxy polyéthylène glycol de poids moléculaire 5 000 g/mol, 8 % d'acide acrylique, et totalement neutralisé par la soude. 20 Ladite suspension a été séchée selon la méthode précédemment décrite, en présence de 0,45 % en poids sec d'acide stéarique par rapport au poids sec de carbonate de calcium. Essai n 10 25 Cet essai illustre l'invention. Il met en oeuvre une suspension aqueuse de carbonate de calcium dont 67 % en poids des particules ont un diamètre inférieur à 1 m tel que mesuré par un appareil de type SedigraphTM 5100 commercialisé par la société MICROMERITICSTM, obtenue par broyage du carbonate de calcium avec 0,7 % en poids sec par rapport au poids sec de 30 carbonate de calcium, d'un homopolymère de l'acide acrylique, puis par mélange à la suspension obtenue d'un polymère peigne de poids moléculaire 42 400 g/mol, obtenu par un procédé d.e polymérisation radicalaire contrôlée dans l'eau de: - 71,5 % en poids de méthacrylate de méthoxy polyéthylène glycol de poids 43 2907788 44 moléculaire 5 000 g/mol, 2,9 % d'hémimaléate de butoxypolyoxypropylène comportant 19 motifs d'oxypropylène 4,9 % de méthacrylate d'éthylène glycol, 5 20,7 % de phosphate d'éthylène glycol ayant 6 motifs d'oxyde d'éthylène, et totalement neutralisé par la soude. Ladite suspension a été séchée selon la méthode précédemment décrite, sans acide stéarique. 10 Essai n 11 Cet essai illustre l'invention. Il met en oeuvre une suspension aqueuse de carbonate de calcium dont 67 % en poids des particules ont un diamètre inférieur à 1 gm tel que mesuré par un appareil de type 15 SedigraphTM 5100 commercialisé par la société MICROMERITICSTM, obtenue par broyage du carbonate de calcium avec 0,7 % en poids sec par rapport au poids sec de carbonate de calcium, d'un homopolymère de l'acide acrylique, puis par mélange à la suspension obtenue d'un polymère peigne de poids moléculaire 35 000 g/mol, obtenu par un procédé de polymérisation radicalaire contrôlée dans l'eau de: 20 78 % en poids de méthacrylate de méthoxy polyéthylène glycol de poids moléculaire 5 000 g/mol, 4 % d'acide acrylique, 18 % d'acide méthacrylique. et totalement neutralisé par la soude. 25 Ladite suspension a été séchée selon la méthode précédemment décrite, sans acide stéarique. La composition des formulations des essais 3 à 11, ainsi que les valeurs de résistance à 30 l'impact et de brillance obtenues sont indiquées dans le tableau 2. 2907788 Essai n 3 4 5 6 7 8 9 10 11 Art Antérieur / AA IN IN IN IN IN IN IN IN Invention (AA / IN) LacovylTM 100 100 100 100 100 100 100 100 100 KronosTM 2200 5 5 5 5 5 5 5 5 5 One Pack 2,5 2,5 2,5 2,5 2,5 2,5 2,5 2,5 2,5 BaeropanTM LacowaxTM 0,05 0,05 0,05 0,05 0,05 0,05 0,05 0,05 0,05 DurastrengthTM 6 6 6 6 6 6 6 6 6 Carbonate de 8 0 0 0 0 0 0 0 0 calcium broyé avec 0,7 % de polymère selon l'art antérieur Carbonate de 0 8 8 8 8 0 0 0 0 calcium broyé avec 0,7 % de polymère selon l'invention Carbonate de 0 0 0 0 0 8 8 0 0 calcium broyé avec 0,5 % de polymère selon l'invention Carbonate de 0 0 0 0 0 0 0 8 8 calcium broyé avec 0,7 % de polymère selon l'art antérieur puis ajout de 0,7 % de polymère selon l'invention Acide stéari que* 1,10 0 0 0,45 0,90 0 0,45 0 0 Impact (kJ/m) 20,0 25,3 24,6 23,2 25,0 22,5 25,8 24,4 25,0 Brillance 58 61,4 63,5 72,9 75,0 61,0 66,5 59,0 58,4 Tableau 2 : composition des différentes formulations thermoplastiques chlorées et valeurs des résistances à l'impact correspondantes Les % de polymères s'entendent en poids sec de polymère par rapport au poids sec de 5 carbonate de calcium * % en poids sec d'acide stéarique par rapport au poids sec de carbonate de calcium. Toutes les ruptures sont des ruptures de type fragile. 10 Les résultats du tableau 2 démontrent que l'utilisation des polymères selon l'invention pendant l'étape de broyage, en quantité équivalente avec l'art antérieur, conduit à des résistances à l'impact et des brillances meilleures que pour l'art antérieur (essais 4, 5, 6 2907788 46 et 7 comparés à l'essai 3) et ce, pour des quantités d'acide stéarique plus faibles que dans l'art antérieur. Les essais 4 et 5 démontrent même que l'emploi des polymères selon l'invention, pendant l'étape de broyage, permet de supprimer complètement le traitement à l'acide stéarique. 5 Le tableau 2 démontre aussi que l'utilisation des polymères selon l'invention pendant l'étape de broyage, dans une quantité moindre que celle mise en oeuvre dans l'art antérieur, conduit à des résistances à l'impact et des brillances plus élevées que pour l'art antérieur (essais 8 et 9 comparés à l'essai 3) et ce, pour des quantités d'acide 10 stéarique plus faibles que pour l'art antérieur. Le tableau 2 démontre enfin que l'utilisation des polymères selon l'invention pendant une étape de mélange avec du carbonate de calcium préalablement broyé avec un polymère de l'art antérieur, conduit à des résistances à l'impact et des brillances plus 15 élevées que pour l'art antérieur (essais 10 et 1l comparés à l'essai 3) et ce, tout en supprimant complètement le traitement à l'acide stéarique. Ces résultats démontrent donc que l'utilisation du polymère selon l'invention permet d'améliorer la compatibilité du carbonate de calcium avec la résine PVC, tout en 20 réduisant notablement la quantité d'acide stéarique mis en oeuvre, voire en supprimant totalement l'acide stéarique. EXEMPLE 3 25 Cet exemple illustre l'utilisation de polymères peigne selon la présente invention, dans un procédé de fabrication de matériaux thermoplastiques chlorés, destinés à la fabrication de matériaux de construction qui sont des profilés de fenêtres. Cet exemple illustre aussi les matériaux thermoplastiques chlorés obtenus selon la 30 présente invention. Ces matériaux thermoplastiques chlorés contiennent une résine PVC, du carbonate de calcium, et un polymère peigne. Le carbonate de calcium et le polymère peigne ont été 2907788 47 introduits sous forme de poudre sèche résultant d'une étape de mélange dudit polymère avec la suspension de carbonate de calcium qui a été broyée au préalable avec un agent de broyage de l'art antérieur, et séchage de la suspension obtenue, éventuellement en présence d'acide stéarique (mode 3). La référence est constituée par la même composition thermoplastique chlorée dans laquelle le carbonate de calcium a été broyé avec le même agent de broyage de l'art antérieur, puis séché en présence de stéarine, la quantité de stéarine mise en oeuvre étant plus importante que dans tous les essais illustrant l'invention. Cet exemple met en oeuvre 8 parts en poids sec de carbonate de calcium pour 100 parts en poids sec de résine PVC. La différence entre cet exemple et l'exemple 2 réside dans la granulométrie du 15 carbonate de calcium mis en oeuvre. Pour chacun des essais n 12 à 15, les compositions thermoplastiques chlorées fabriquées mettent en oeuvre les mêmes constituants que dans l'exemple 1, les quantités mises en oeuvre étant indiquées dans le tableau 2. Les poudres sèches de carbonate de calcium ont été séchées selon le même protocole que celui décrit dans l'exemple 1. Les mélanges de PVC secs sont fabriqués comme dans l'exemplel, puis extrudés selon 25 l'exemple 1. De même, les résistances au choc sont déterminées comme dans l'exemple 1. Essai n 12 30 Cet essai illustre l'art antérieur. Il met en oeuvre une suspension aqueuse de carbonate de calcium, dont 78 % en poids des particules ont un diamètre inférieur à 1 m tel que mesuré par un appareil de type SedigraphTM 5100 commercialisé par la société MICROMERITICSTM, et obtenue par 5 10 20 2907788 48 broyage en milieu humide de carbonate de calcium avec 0,7 % en poids sec par rapport au poids sec de carbonate d'un homopolymère acrylique de l'art antérieur. Ladite suspension a été séchée selon la méthode précédemment décrite, en présence de 5 1,1 % en poids sec d'acide stéarique par rapport au poids sec de carbonate de calcium. Essai n 13 Cet essai illustre l'invention. Il met en oeuvre une suspension aqueuse de carbonate de calcium dont 78 % en poids 10 des particules ont un diamètre inférieur à 1 gm tel que mesuré par un appareil de type SedigraphTM 5100 commercialisé par la société MICROMERITICSTM, obtenue par broyage du carbonate de calcium avec 0,7 % en poids sec par rapport au poids sec de carbonate de calcium, d'un homopolymère acrylique de l'art antérieur, puis par mélange d'un polymère peigne de poids moléculaire 35 000 g/mol, obtenu par un 15 procédé de polymérisation radicalaire contrôlée dans l'eau de: 92 % en poids de méthacrylate de méthoxy polyéthylène glycol de poids moléculaire 5 000 g/mol, 8 % d'acide acrylique, et totalement neutralisé par la soude. 20 Ladite suspension a été séchée selon la méthode précédemment décrite, sans acide stéarique. Essai n 14 25 Cet essai illustre l'invention. Il met en oeuvre une suspension aqueuse de carbonate de calcium dont 78 % en poids des particules ont un diamètre inférieur à 1 gm tel que mesuré par un appareil de type SedigraphTM 5100 commercialisé par la société MICROMERITICSTM, obtenue par broyage du carbonate de calcium avec 0,7 % en poids sec par rapport au poids sec de 30 carbonate de calcium, d'un homopolymère acrylique de l'art antérieur, puis par mélange d'un polymère peigne de poids moléculaire 35 000 g/mol, obtenu par un procédé de polymérisation radicalaire contrôlée dans l'eau de: - 92 % en poids de méthacrylate de méthoxy polyéthylène glycol de poids 2907788 moléculaire 5 000 g/mol, 8 % d'acide acrylique, et totalement neutralisé par la soude. 5 Ladite suspension a été séchée selon la méthode précédemment décrite, sans en présence de 0,45 % en poids sec d'acide stéarique par rapport au poids sec de carbonate de calcium. Essai n 15 10 Cet essai illustre l'invention. Il met en oeuvre une suspension aqueuse de carbonate de calcium dont 78 % en poids des particules ont un diamètre inférieur à 1 m tel que mesuré par un appareil de type SedigraphTM 5100 commercialisé par la société MICROMERITICSTM, obtenue par broyage du carbonate de calcium avec 0,7 % en poids sec par rapport au poids sec de 15 carbonate de calcium, d'un homopolymère acrylique de l'art antérieur, puis par mélange d'un polymère peigne de poids moléculaire 35 000 g/mol, obtenu par un procédé de polymérisation radicalaire contrôlée dans l'eau de: 92 % en poids de méthacrylate de méthoxy polyéthylène glycol de poids moléculaire 5 000 g/mol, 20 8 % d'acide acrylique, et totalement neutralisé par la soude. Ladite suspension a été séchée selon la méthode précédemment décrite, en présence de 0,90 % en poids sec d'acide stéarique par rapport au poids sec de carbonate de 25 calcium. La composition des formulations des essais 12 à 15, ainsi que les valeurs de résistance à l'impact et de brillance obtenues sont indiquées dans le tableau 3. 49 30 2907788 Essai n 12 13 14 15 Art Antérieur / Invention (AA / IN) AA IN IN IN LacovylTM 100 100 100 100 KronosTM 2200 5 5 5 5 One Pack BaeropanTM 2,5 2,5 2,5 2,5 LacowaxTM 0,05 0,05 0,05 0,05 DurastrengthTM 6 6 6 6 Carbonate de calcium 8 0 0 0 broyé avec 0,7 % de polymère selon l'art antérieur Carbonate de calcium 0 8 8 8 broyé avec 0,7 % de polymère selon l'invention Acide stéarique* 1,1 0 0,45 0,90 Impact (kJ/rn2) 21,5 22,3 22,6 21,9 Brillance 71,4 73,6 75,1 76,7 Tableau 3 : composition des différentes formulations thermoplastiques chlorées et valeurs des résistances à l'impact et des brillances correspondantes 5 Les % de polymères s'entendent en poids sec de polymère par rapport au poids sec de carbonate de calcium * % en poids sec d'acide stéarique par rapport au poids sec de carbonate de calcium. Toutes les ruptures sont des ruptures de type fragile. 10 Les résultats du tableau 3 démontrent que l'utilisation des polymères selon l'invention pendant l'étape de broyage, en quantité équivalente avec l'art antérieur, conduit à des résistances à l'impact et des brillances améliorées par rapport à l'art antérieur (essais 13, 14 et 15 comparés à l'essai 12) et ce, pour des quantités d'acide stéarique plus 15 faibles que dans l'art antérieur. L'essai 13 démontre même que l'emploi des polymères selon l'invention, pendant l'étape de broyage, permet de supprimer complètement le traitement à l'acide stéarique. Ces résultats démontrent donc que, l'utilisation du polymère selon l'invention permet d'améliorer la compatibilité du carbonate de calcium avec la résine PVC, tout en 20 2907788 51 réduisant notablement la quantité d'acide stéarique mis en oeuvre, voire en supprimant totalement l'acide stéarique. 5 EXEMPLE 4 Cet exemple illustre l'utilisation de polymères peigne selon la présente invention, dans un procédé de fabrication de matériaux thermoplastiques chlorés, destinés à la fabrication de matériaux de construction qui sont des bardages pour fenêtres. 10 Cet exemple illustre aussi les matériaux thermoplastiques chlorés selon la présente invention. Ces matériaux thermoplastiques chlorés contiennent une résine PVC, du carbonate de calcium, et un polymère peigne. Le carbonate de calcium et le polymère peigne ont été 15 introduits sous forme de poudre sèche résultant d'une étape de mélange après broyage en milieu aqueux du carbonate de calcium, et séchage de la suspension obtenue, en présence d'acide stéarique (mode 3). La référence est constituée par la même composition thermoplastique chlorée 20 contenant le carbonate de calcium broyé avec un agent de broyage de l'art antérieur, puis séché en présence de stéarine, la quantité de stéarine mise en oeuvre étant plus importante que dans tous les essais illustrant l'invention. Cet exemple met en oeuvre 20 parts en poids sec de carbonate de calcium pour 100 25 parts en poids sec de résine PVC. Les poudres sèches de carbonate de calcium ont été séchées selon le même protocole que celui décrit dans l'exemple 1. 30 Les mélanges de PVC secs sont fabriqués comme dans l'exemple 1, puis extrudés au moyen d'une extrudeuse HaakeTM.Les paramètres d'extrusion sont : température des 4 zones : 170-180-185-190 C vitesse des vis : 30 tours par minute. 2907788 52 Les résistances à l'impact sont déterminées selon un test dit "test Gardner" effectué selon la norme ASTM D4226. 5 Pour chacun des essais n 16 à 18, les compositions thermoplastiques chlorées fabriquées mettent en oeuvre : une résine PVC Georgia Gulf TM1091, un stabilisant thermique ThermoliteTM 176 commercialisé par la société 10 ARKEMATM, une cire de polyéthylène LicolubeTM commercialisée par la société CLARIANTTM, une cire polyéthylène oxydée AC 629 A commercialisée par HONEYWELL", du stéarate de calcium, un agent de processabilité K120N commercialisé par ROHM & HAASTM, un modificateur d'impact ParaloidTM commercialisé par ROHM & HAASTM, un dioxyde de titane R-960 commercialisé par DUPONTTM, du carbonate de calcium sous forme de poudre dont la fabrication est explicitée plus avant, un polymère peigne selon l'invention ou un polymère acrylique de l'art antérieur, dont la nature est explicitée plus avant. 25 Les quantités mises en oeuvre ont été indiquées dans le tableau 4. Essai n 16 Cet essai illustre l'art antérieur. Il met en oeuvre une suspension aqueuse de carbonate de calcium, dont 65 % en poids 30 des particules ont un diamètre inférieur à 1 m tel que mesuré par un appareil de type SedigraphTM 5100 commercialisé par la société MICROMERITICSTM, et obtenue par broyage en milieu humide de carbonate de calcium avec 0,4 % en poids sec par rapport au poids sec de carbonate d'un homopolymère acrylique de l'art antérieur. 15 20 2907788 53 Ladite suspension a été séchée selon la méthode précédemment décrite, en présence de 1,25 % en poids sec d'acide stéarique par rapport au poids sec de carbonate de calcium. 5 Essai n 17 Cet essai illustre l'invention. Il met en oeuvre une suspension aqueuse de carbonate de calcium dont 65 % en poids des particules ont un diamètre inférieur à 1 m tel que mesuré par un appareil de type SedigraphTM 5100 commercialisé par la société MICROMERITICSTM, obtenue par 10 broyage du carbonate de calcium avec 0,4 % en poids sec par rapport au poids sec de carbonate de calcium, d'un polymère acrylique de l'art antérieur, puis mélange avec 0,75 % en poids sec par rapport au poids sec de carbonate de calcium d'un polymère peigne de poids moléculaire 35 000 g/mol, obtenu par un procédé de polymérisation radicalaire contrôlée dans l'eau de: 15 92 % en poids de méthacrylate de méthoxy polyéthylène glycol de poids moléculaire 5 000 g/mol, 8 % d'acide acrylique, et totalement neutralisé par la soude. 20 Ladite suspension a été séchée selon la méthode précédemment décrite, en présence de 0,45 % en poids sec d'acide stéarique par rapport au poids sec de carbonate de calcium. Essai n 18 25 Cet essai illustre l'invention. Il met en oeuvre une suspension aqueuse de carbonate de calcium dont 65 % en poids des particules ont un diamètre inférieur à 1 m tel que mesuré par un appareil de type SedigraphTM 5100 commercialisé par la société MICROMERITICSTM, obtenue par broyage du carbonate de calcium avec 0,7 % en poids sec par rapport au poids sec de 30 carbonate de calcium, d'un polymère acrylique de l'art antérieur, puis mélange avec 0,85 % en poids sec par rapport au poids sec de carbonate de calcium d'un polymère peigne de poids moléculaire 35 000 g/mol, obtenu par un procédé de polymérisation radicalaire contrôlée dans l'eau de: 2907788 54 92 % en poids de méthacrylate de méthoxy polyéthylène glycol de poids moléculaire 5 000 g/mol, 8 % d'acide acrylique, et totalement neutralisé par la soude. Ladite suspension a été séchée selon la méthode précédemment décrite, en présence de 0,45 % en poids sec d'acide stéarique par rapport au poids sec de carbonate de calcium. 10 La composition des formulations des essais 16 à 18, ainsi que les valeurs de résistance à l'impact mesurées à -10 C, 0 C et 23 C sont indiquées dans le tableau 4. Essai n 16 17 18 Art Antérieur / Invention (AA / IN) AA IN IN Résine PVC 100 100 100 ThermoliteTM 1 1 1 Stéarate de calcium 1,5 1,5 1,5 LicolubeTM 0,8 0,8 0,8 AC 629 A 0,1 0,1 0,1 K 120N 1 1 1 ParaloidTM 4 4 4 R-960 TiO2 1 1 1 Carbonate de calcium 20 0 0 broyé avec 0,7 % de polymère selon l'art antérieur Carbonate de calcium 0 20 0 broyé avec 0,7 % de polymère selon l'art antérieur puis mélangé avec 0,75 % de polymère selon l'invention Carbonate de calcium 0 0 20 broyé avec 0,7 % de polymère selon l'art antérieur puis mélangé avec 0,85 % de polymère selon l'invention Acide stéarique* 1,25 0,45 0,45 Impact (J) à 23 C 12,6 15,0 14,7 Impact (J) à 0 C 8,6 10,6 11,2 Impact (J) à -10 C 7,6 8,2 8,7 Tableau 4 : composition des différentes formulations thermoplastiques chlorées et 15 valeurs des résistances à l'impact correspondantes Les % de polymères s'entendent en poids sec de polymère par rapport au poids sec de carbonate de calcium * % en poids sec d'acide stéarique par rapport au poids sec de carbonate de calcium. 5 2907788 Ces résultats démontrent bien que l'utilisation des polymères selon l'invention conduit à des résistances à l'impact améliorées, par rapport à l'utilisation d'un polymère de l'art antérieur avec une quantité d'acide stéarique supérieure à celle mise en oeuvre dans le cas de l'invention et ce, à 3 températures différentes. REVENDICATIONS 1 - Utilisation, comme agent compatibilisant d'une charge minérale, dans un procédé de fabrication d'un matériau thermoplastique chloré contenant au moins une charge minérale, d'au moins un polymère caractérisé en ce qu'il est un polymère peigne contenant au moins une fonction oxyde de polyalkylène greffée sur au moins un monomère anionique à insaturation éthylénique. 2 - Utilisation selon la revendication 1, caractérisée en ce que ledit polymère peigne est mis en oeuvre pendant le procédé de fabrication d'un matériau thermoplastique chloré selon le mode : 1. sous forme de poudre sèche, résultant des étapes de : broyage et / ou dispersion en milieu aqueux de la charge minérale en présence dudit polymère, et éventuellement en présence d'au moins un autre agent de broyage en voie humide et / ou d'au moins un autre agent dispersant, séchage de la dispersion et / ou de la suspension aqueuse de matière minérale obtenue, avec introduction éventuelle dudit polymère, éventuellement traitement puis classification de la poudre obtenue et / ou sous forme de poudre sèche, résultant des étapes de : broyage à sec de la charge minérale en présence dudit polymère, et éventuellement en présence d'au moins un autre agent de broyage à sec, éventuellement traitement et classification de la poudre obtenue, et / ou sous forme de poudre sèche, résultant des étapes de : introduction dudit polymère dans une dispersion et / ou dans une suspension aqueuse contenant la charge minérale, séchage de la dispersion et / ou de la suspension aqueuse de matière minérale obtenue, avec introduction éventuelle dudit polymère, éventuellement traitement puis classification de la poudre obtenue, 4. et / ou sous forme de poudre sèche, résultant des étapes de : séchage d'une dispersion et / ou d'une suspension aqueuse contenant la charge minérale en présence dudit polymère, 20 2. 25 3. 30 2907788 57 éventuellement traitement et classification de la poudre obtenue, 5. et / ou sous forme de poudre sèche, résultant des étapes du séchage d'une solution et / ou d'une émulsion contenant ledit polymère et au moins un autre composé choisi parmi un stabilisant thermique et / ou un stabilisant UV et / ou 5 un lubrifiant et / ou un modificateur de rhéologie et / ou un modificateur d'impact et / ou un agent de processabilité, 6. et / ou sous forme de poudre sèche mélangée avec une résine thermoplastique chlorée et une charge minérale, 10 et préférentiellement selon le mode 1, et / ou le mode 2, et / ou le mode 3, et / ou le mode 5. 3 - Utilisation, selon l'une des revendications 1 ou 2, caractérisée en ce que la résine thermoplastique chlorée est choisie parmi le PVC, le polychlorure de vinyle surchloré 15 (PVCC), le polyéthylène chloré, les copolymères du type PVC-polyacétate de vinyle (PVC-PVAC), et leurs mélanges. 4 - Utilisation, selon l'une des revendications 1 à 3, caractérisée en ce que ledit matériau thermoplastique chloré est destiné à la fabrication de tubes, tels que pour l'adduction d'eau, l'assainissement, l'irrigation, les gaines pour le passage des câbles, ou encore destiné à la fabrication de matériaux de construction extérieurs et / ou intérieurs, tels que des profilés de fenêtres, des volets, des portes, des bardages, des faux plafonds, ou encore destiné à la fabrication de pièces industrielles. 5 - Utilisation, selon l'une des revendications 1 à 4, caractérisée en ce que la charge minérale est choisie parmi le carbonate de calcium naturel ou synthétique, les dolomies, le calcaire, le kaolin, le talc, le gypse, l'oxyde de titane, le blanc satin ou encore le trihydroxyde d'aluminium, le mica, le noir de carbone et les mélanges de ces charges entre elles, comme les mélanges talc-carbonate de calcium, carbonate de calcium-kaolin, ou encore les mélanges de carbonate de calcium avec le trihydroxyde d'aluminium, ou encore les mélanges avec des fibres synthétiques ou naturelles ou encore les co-structures des minéraux comme les co-structures talc-carbonate de calcium ou talc-dioxyde de titane, préférentiellement en ce qu'elle est une charge 2907788 58 minérale choisie parmi le carbonate de calcium naturel ou synthétique, le talc et les mélanges de ces charges, très préférentiellement en ce qu'elle est une charge minérale choisie parmi le carbonate de calcium naturel ou synthétique ou leurs mélanges, et de manière extrêmement préférentielle en ce qu'elle est un carbonate de calcium naturel 5 choisi parmi le rnarbre, la calcite, la craie ou leurs mélanges. 6 - Utilisation selon l'une des revendications 1 à 5, caractérisée en ce que ledit procédé met en oeuvre : 10 (a) de 0,1 à 99 % en poids sec d'au moins une résine thermoplastique chlorée, par rapport au poids total de la formulation thermoplastique chlorée, (b) de 0,1 à 90 % en poids sec d'au moins une charge minérale, par rapport au poids total de la formulation thermoplastique chlorée, (c) de 0,01 à 5 %, préférentiellement de 0,1 à 3 % en poids sec d'un polymère 15 peigne constitué d'au moins un monomère anionique à insaturation éthylénique sur lequel est greffé au moins une fonction oxyde de polyalkylène, par rapport au poids sec de charge minérale, (d) de 0 à 20 %, préférentiellement de 5 à 20 % en poids sec d'un stabilisant thermique et / ou d'un stabilisant UV et / ou d'un lubrifiant et / ou d'un 20 modificateur de rhéologie et / ou d'un modificateur d'impact et / ou d'un agent de processabilité, par rapport au poids total de la formulation thermoplastique chlorée, (e) de 0 à 3 %, préférentiellement de 0 à 1 %, très préférentiellement de 0 à 0,5 %, extrêmement préférentiellement de 0 à 0,2 % en poids sec par rapport au poids 25 sec de la charge minérale, d'un autre agent de compatibilité que ledit polymère peigne, cet agent de compatibilité étant préférentiellement constitué d'au moins un acide gras ayant de 8 à 20 atomes de carbone, cet agent de compatibilité étant très préférentiellement choisi parmi l'acide stéarique et ses sels ou leurs mélanges, le sel de l'acide stéarique étant préférentiellement un sel de calcium. 30 7 - Utilisation ;selon l'une des revendications 1 à 6, caractérisée en ce que ledit polymère peigne contient au moins un monomère de formule (I) : 2907788 59 (I) dans laquelle : 5 - m et p représentent un nombre de motifs d'oxyde d'alkylène inférieur ou égal. à 150, n représente un nombre de motifs d'oxyde d'éthylène inférieur ou égal à 150, q représente un nombre entier au moins égal à 1 et tel que 5 (m+n+p)q 8 - Utilisation selon l'une des revendications 1 à 7, caractérisée en ce que ledit polymère peigne se compose : 2907788 60 a) d'au moins un monomère anionique à insaturation éthylénique et à fonction monocarboxylique ou dicarboxylique ou phosphorique ou phosphonique ou sulfonique ou leur mélange, 5 b) d'au moins un monomère non ionique, le monomère non ionique étant constitué d'au moins un monomère de formule (I) : R1 R2 O O nr n r R' O R q 10 15 20 25 (1) dans laquelle : m et p représentent un nombre de motifs d'oxyde d'alkylène inférieur ou égal à 150, n représente un nombre de motifs d'oxyde d'éthylène inférieur ou égal à 150., q représente un nombre entier au moins égal à 1 et tel que 5 (m+n+p)q 9 - Utilisation selon l'une des revendications 1 à 8, caractérisée en ce que ledit 25 polymère peigne est constitué : a) d'au moins un monomère anionique à insaturation éthylénique et à fonction monocarboxylique choisi préférentiellement parmi l'acide acrylique ou méthacrylique ou encore les hémiesters de diacides tels que les monoesters en CI 30 à C4 des acides maléique ou itaconique, ou choisi parmi les monomères à insaturation éthylénique et fonction dicarboxylique et préférentiellement parmi l'acide itaconique, maléique, ou encore parmi les anhydrides d'acides carboxyliques, tels que préférentiellement l'anhydride maléique ou choisi parmi 2907788 62 les monomères à insaturation éthylénique et à fonction sulfonique tels que préférentiellement l'acide acrylamido-méthyl-propane-sulfonique, le méthallylsulfonate de sodium, l'acide vinyl sulfonique et l'acide styrène sulfonique ou bien encore choisi parmi les monomères à insaturation éthylénique 5 et à fonction phosphorique tels que préférentiellement l'acide vinyl phosphorique, le phosphate de méthacrylate d'éthylène glycol, le phosphate de méthacrylate de propylène glycol, le phosphate d'acrylate d'éthylène glycol, le phosphate d'acrylate de propylène glycol et leurs éthoxylats ou bien encore choisi parmi les monomères à insaturation éthylénique et à fonction 10 phosphonique tels que préférentiellement l'acide vinyl phosphonique, ou les mélanges de ces monomères, b) d'au moins un monomère à insaturation éthylénique non ionique de formule (I) : R2 R OO O R' n x q (1) 15 dans laquelle : m et p représentent un nombre de motifs d'oxyde d'alkylène inférieur ou égal à 150, - n représente un nombre de motifs d'oxyde d'éthylène inférieur ou égal à 150. 20 q représente un nombre entier au moins égal à 1 et tel que 5 (m+n+p)q 10 - Utilisation selon l'une des revendications 1 à 9, caractérisée en ce que ledit polymère peigne est constitué, exprimé en poids : a) de 2 % à 95 %, préférentiellement de 5 % à 50 %, très préférentiellement de 5 % 5 à 25 % d'au moins un monomère anionique à insaturation éthylénique et à fonction rnonocarboxylique choisi préférentiellement parmi l'acide acrylique ou méthacrylique ou encore les hémiesters de diacides tels que les monoesters en C1 à C4 des acides maléique ou itaconique, ou choisi parmi les monomères à insaturation éthylénique et fonction dicarboxylique et préférentiellement parmi 10 l'acide itaconique, maléique, ou encore parmi les anhydrides d'acides carboxyliques, tels que préférentiellement l'anhydride maléique ou choisi parmi les monomères à insaturation éthylénique et à fonction sulfonique tels que préférentiellement l'acide acrylamido-méthyl-propane-sulfonique, le méthallylsulfonate de sodium, l'acide vinyl sulfonique et l'acide styrène 15 sulfonique ou bien encore choisi parmi les monomères à insaturation éthylénique et à fonction phosphorique tels que préférentiellement l'acide vinyl phosphorique, le phosphate de méthacrylate d'éthylène glycol, le phosphate de méthacrylate de propylène glycol, le phosphate d'acrylate d'éthylène glycol, le phosphate d'acrylate de propylène glycol et leurs éthoxylats ou bien encore 20 choisi parmi les monomères à insaturation éthylénique et à fonction phosphonique tels que préférentiellement l'acide vinyl phosphonique, ou les mélanges de ces monomères, b) de 2 % à 95 %, préférentiellement de 50 % à 95 %, très préférentiellement de 70 25 % à 95 % d'au moins un monomère à insaturation éthylénique non ionique de formule (I) : (I) 2907788 dans laquelle : m et p représentent un nombre de motifs d'oxyde d'alkylène inférieur ou égal. à 150, 5 n représente un nombre de motifs d'oxyde d'éthylène inférieur ou égal à 150, q représente un nombre entier au moins égal à 1 et tel que 5 11 - Utilisation selon l'une des revendications 1 à 10, caractérisée en ce que ledit 20 polymère est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, la polymérisation par 25 transfert d'atome radicalaire (ATRP), la polymérisation radicalaire contrôlée par des dérivés soufrés, choisis parmi des carbamates, des dithioesters ou des trithiocarbonates (RAFT) ou des xanthates. 12 - Utilisation selon l'une des revendications 1 à 11, caractérisée en ce que ledit 30 polymère obtenu sous forme acide et éventuellement distillé, est partiellement ou totalement neutralisé par un ou plusieurs agents de neutralisation disposant d'une fonction neutralisante monovalente ou d'une fonction neutralisante polyvalente tels que par préférentiellement pour la fonction monovalente ceux choisis dans le groupe 2907788 67 constitué par les cations alcalins, très préférentiellement le sodium, le potassium, le lithium, l'ammonium ou les amines primaires, secondaires ou tertiaires aliphatiques et/ou cycliques telles que préférentiellement la stéarylamine, les éthanolamines (mono-, di-, triéthanolamine), la mono et diéthylamine, la cyclohexylamine, la 5 méthylcyclohexylamine, l'amino méthyl propanol, la morpholine, ou bien pour la fonction polyvalente ceux choisis préférentiellement dans le groupe constitué par les cations divalents alcalino-terreux, très préférentiellement le magnésium et le calcium, ou encore le zinc, de même que par les cations trivalents, dont très préférentiellement l'aluminium, ou encore par des cations de valence plus élevée. 10 13 - Utilisation selon l'une des revendications 1 à 12, caractérisée en ce que ledit polymère issu de la réaction de polymérisation est avant ou après la réaction de neutralisation totale ou partielle, être traité et séparé en plusieurs phases, selon des 15 procédés statiques ou dynamiques connus de l'homme du métier, par un ou plusieurs solvants polaires appartenant au groupe constitué par l'eau, le méthanol, l'éthanol, le propanol, l'isopropanol, les butanols, l'acétone, le tétrahydrofurane ou leurs mélanges. 20 14 - Matériau thermoplastique chloré contenant : (a) au moins une résine thermoplastique chlorée, (b) au moins une charge minérale, (c) au moins un agent de compatibilité qui est constitué d'au moins un polymère peigne, contenant au moins une fonction oxyde de polyalkylène greffée sur au 25 moins un rnonomère anionique à insaturation éthylénique, (d) éventuellement au moins un autre composé choisi parmi un stabilisant thermique et / ou un stabilisant UV et / ou un lubrifiant et / ou un modificateur de rhéologie et / ou un modificateur d'impact et / ou un agent de processabilité, (e) éventuellement au moins un autre agent de compatibilité que ledit polymère 30 peigne, cet agent de compatibilité étant préférentiellement constitué d'au moins un acide gras ayant de 8 à 20 atomes de carbone, cet agent de compatibilité étant très préférentiellement choisi parmi l'acide stéarique et ses sels ou leurs mélanges, le sel de l'acide stéarique étant préférentiellement un sel de calcium. 2907788 68 15 - Matériau thermoplastique chloré selon la revendication 14, caractérisé en ce que la résine thermoplastique chlorée est choisie parmi le PVC, le polychlorure de vinyle surchloré (PVCC), le polyéthylène chloré, les copolymères du type PVC-polyacétate de vinyle (PVC-PVAC), et leurs mélanges 5 16 - Matériau thermoplastique chloré selon l'une des revendications 14 ou 15, caractérisé en ce qu'il est destiné à la fabrication de tubes, tels que pour l'adduction d'eau, l'assainissement, l'irrigation, les gaines pour le passage des câbles, ou encore destiné à la fabrication de matériaux de construction extérieurs et / ou intérieurs, tels 10 que des profilés de fenêtres, des volets, des portes, des bardages, des faux plafonds, ou encore destiné à la fabrication de pièces industrielles. 17 - Matériau thermoplastique chloré selon l'une des revendications 14 à 16, caractérisé en ce que la charge minérale est choisie parmi le carbonate de calcium 15 naturel ou synthétique, les dolomies, le calcaire, le kaolin, le talc, le gypse, l'oxyde de titane, le blanc satin ou encore le trihydroxyde d'aluminium, le mica, le noir de carbone et les mélanges de ces charges entre elles, comme les mélanges talc-carbonate de calcium, carbonate de calcium-kaolin, ou encore les mélanges de carbonate de calcium avec le trihydroxyde d'aluminium, ou encore les mélanges avec des fibres 20 synthétiques ou naturelles ou encore les co-structures des minéraux comme les costructures talc-carbonate de calcium ou talc-dioxyde de titane, préférentiellement en ce qu'elle est une charge minérale choisie parmi le carbonate de calcium naturel ou synthétique, le talc et les mélanges de ces charges, très préférentiellement en ce qu'elle est une charge minérale choisie parmi le carbonate de calcium naturel ou synthétique 25 ou leurs mélanges, et de manière extrêmement préférentielle en ce qu'elle est un carbonate de calcium naturel choisi parmi le marbre, la calcite, la craie ou leurs mélanges. 18 - Matériau thermoplastique chloré selon l'une des revendications 14 à 17, 30 caractérisé en ce qu'il contient : (a) de 0,1 à 99 % en poids sec d'au moins une résine thermoplastique chlorée, par rapport au poids total de la formulation thermoplastique, 2907788 69 (b) de 0,1 à 90 % en poids sec d'au moins une charge minérale, par rapport au poids total de la formulation thermoplastique chlorée, (c) de 0,01 à 5 %, préférentiellement 0,1 à 3 % en poids sec d'un polymère peigne constitué d'au moins un monomère à insaturation éthylénique sur lequel est 5 greffé au moins une fonction oxyde de polyalkylène, par rapport au poids sec de charge minérale, (d) de 0 à 20 %, préférentiellement de 5 à 20 % en poids sec d'un stabilisant thermique et / ou d'un stabilisant UV et / ou d'un lubrifiant et / ou d'un modificateur de rhéologie et / ou d'un modificateur d'impact et / ou d'un agent 10 de processabilité, par rapport au poids total de la formulation thermoplastique chlorée, (e) de 0 à 3 %, préférentiellement de 0 à 1 %, très préférentiellement de 0 à 0,5 %, extrêmement préférentiellement de 0 à 0,2 % en poids sec par rapport au poids sec de la charge minérale, d'un autre agent de compatibilité que ledit polymère 15 peigne, cet agent de compatibilité étant préférentiellement constitué d'au moins un acide gras ayant de 8 à 20 atomes de carbone, cet agent de compatibilité étant très préférentiellement choisi parmi l'acide stéarique et ses sels ou leurs mélanges, le sel de l'acide stéarique étant préférentiellement un sel de calcium. 20 19 - Matériau thermoplastique chloré selon l'une des revendications 14 à 18, caractérisé en ce que le polymère peigne utilisé comme agent compatibilisant contient au moins un monomère de formule (I) : R O m- (I) 25 dans laquelle : m et p représentent un nombre de motifs d'oxyde d'alkylène inférieur ou égal à 150, 2907788 70 n représente un nombre demotifs d'oxyde d'éthylène inférieur ou égal à 150, q représente un nombre entier au moins égal à 1 et tel que 5 (m+n+p)q 20 - Matériau thermoplastique chloré selon l'une des revendications 14 à 19, caractérisé en ce que le polymère peigne utilisé comme agent compatibilisant se 25 compose : (a) d'au moins un monomère anionique à insaturation éthylénique et à fonction monocarboxylique ou dicarboxylique ou phosphorique ou phosphonique ou sulfonique ou leur mélange, (b) d'au moins un monomère non ionique, le monomère non ionique étant constitué d'au moins un monomère de formule (I) : 5 10 15 20 30 2907788 71 R1 R2 R O tlrâ - n o PR' 5 10 15 20 25 q dans laquelle : m et p représentent un nombre de motifs d'oxyde d'alkylène inférieur ou égal. à 150, n représente un nombre de motifs d'oxyde d'éthylène inférieur ou égal à 150, q représente un nombre entier au moins égal à 1 et tel que 5 5 (m+n+p)q 21 - Matériau thermoplastique chloré selon l'une des revendications 14 à 20, caractérisé en ce que le polymère peigne utilisé comme agent compatibilisant est 20 constitué : a) d'au moires un monomère anionique à insaturation éthylénique et à fonction monocarboxylique choisi préférentiellement parmi l'acide acrylique ou méthacrylique ou encore les hémiesters de diacides tels que les monoesters en CI à C4 des acides maléique ou itaconique, ou choisi parmi les monomères à 25 insaturation éthylénique et fonction dicarboxylique et préférentiellement parmi l'acide itaconique, maléique, ou encore parmi les anhydrides d'acides carboxyliques, tels que préférentiellement l'anhydride maléique ou choisi parmi les monornères à insaturation éthylénique et à fonction sulfonique tels que préférentiellement l'acide acrylamido-méthyl-propane-sulfonique, le 30 méthallylsulfonate de sodium, l'acide vinyl sulfonique et l'acide styrène sulfonique ou bien encore choisi parmi les monomères à insaturation éthylénique et à fonction phosphorique tels que préférentiellement l'acide vinyl phosphorique, le phosphate de méthacrylate d'éthylène glycol, le phosphate de 2907788 73 méthacrylate de propylène glycol, le phosphate d'acrylate d'éthylène glycol, le phosphate d'acrylate de propylène glycol et leurs éthoxylats ou bien encore choisi parmi les monomères à insaturation éthylénique et à fonction phosphonique tels que préférentiellement l'acide vinyl phosphonique, ou les 5 mélanges de ces monomères, b) d'au moins un monomère à insaturation éthylénique non ionique de formule (I) : â O R' R mù n P _q (I) 10 dans laquelle : m et p représentent un nombre de motifs d'oxyde d'alkylène inférieur ou égal à 150, n représente un nombre de motifs d'oxyde d'éthylène inférieur ou égal à 150., 15 - q représente un nombre entier au moins égal à 1 et tel que 5 S (m+n+p)q 22 - Matériau thermoplastique chloré selon l'une des revendications 14 à 21, caractérisé en ce que le polymère peigne utilisé comme agent compatibilisant est constitué, exprimé en poids : 2907788 75 a) de 2 % à 95 %, préférentiellement de 5 % à 50 %, très préférentiellement de 5 % à 25 % d'au moins un monomère anionique à insaturation éthylénique et à fonction tnonocarboxylique choisi préférentiellement parmi l'acide acrylique ou méthacrylique ou encore les hémiesters de diacides tels que les monoesters en CI 5 à c4 des acides maléique ou itaconique, ou choisi parmi les monomères à insaturation éthylénique et fonction dicarboxylique et préférentiellement parmi l'acide itaconique, maléique, ou encore parmi les anhydrides d'acides carboxyliques, tels que préférentiellement l'anhydride maléique ou choisi parmi les monomères à insaturation éthylénique et à fonction sulfonique tels que 10 préférentiellement l'acide acrylamido-méthyl-propane-sulfonique, le méthallylsulfonate de sodium, l'acide vinyl sulfonique et l'acide styrène sulfonique ou bien encore choisi parmi les monomères à insaturation éthylénique et à fonction phosphorique tels que préférentiellement l'acide vinyl phosphorique, le phosphate de méthacrylate d'éthylène glycol, le phosphate de 15 méthacrylate de propylène glycol, le phosphate d'acrylate d'éthylène glycol, le phosphate d'acrylate de propylène glycol et leurs éthoxylats ou bien encore choisi parmi les monomères à insaturation éthylénique et à fonction phosphonique tels que préférentiellement l'acide vinyl phosphonique, ou les mélanges de ces monomères, 20 b) de 2 % à 95, préférentiellement de 50 % à 95 %, très préférentiellement de 70 % à 95 % d'au moins un monomère à insaturation éthylénique non ionique de formule (I) : R2 R nr- n (]' r R' 25 _q dans laquelle : m et p représentent un nombre de motifs d'oxyde d'alkylène inférieur ou égal à 150, (I) 2907788 76 - n représente un nombre de motifs d'oxyde d'éthylène inférieur ou égal à 150, - q représente un nombre entier au moins égal à 1 et tel que 5 (m+n+p)q 23 - Matériau thermoplastique chloré selon l'une des revendications 14 à 22, caractérisé en ce que ledit polymère est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement 20 par la polymérisation contrôlée par des nitroxydes (NMP) ou par des cobaloxymes, la polymérisation par transfert d'atome radicalaire (ATRP), la polymérisation radicalaire contrôlée par des dérivés soufrés, choisis parmi des carbamates, des dithioesters ou des trithiocarbonates (RAFT) ou des xanthates. 25 24 - Matériau thermoplastique chloré selon l'une des revendications 14 à 23, caractérisé en ce que ledit polymère obtenu sous forme acide et éventuellement distillé, est partiellement ou totalement neutralisé par un ou plusieurs agents de neutralisation disposant d'une fonction neutralisante monovalente ou d'une fonction neutralisante polyvalente tels que par préférentiellement pour la fonction monovalente ceux choisis 30 dans le groupe constitué par les cations alcalins, très préférentiellement le sodium, le potassium, le lithium, l'ammonium ou les amines primaires, secondaires ou tertiaires aliphatiques et/ou cycliques telles que préférentiellement la stéarylamine, les éthanolamines (mono-, di-, triéthanolamine), la mono et diéthylamine, la 2907788 78 cyclohexylamine, la méthylcyclohexylamine, 1'amino méthyl propanol, la morpholine, ou bien pour la fonction polyvalente ceux choisis préférentiellement dans le groupe constitué par les cations divalents alcalino-terreux, très préférentiellement le magnésium et le calcium, ou encore le zinc, de même que par les cations trivalents, 5 dont très préférentiellement l'aluminium, ou encore par des cations de valence plus élevée.